(57)【要約】  本発明は、  （ｉ）元素周期表の第２〜５族、第７〜９族、および第１１〜１４族から選択される金属または半金属のイオン、及び少なくとも１種の少なくとも単座有機化合物を含む金属有機構造体材料、非骨格元素として金属を含有するゼオライト材料、任意に溶媒系、及び任意にペースト剤を含む混合物を調製する工程、  （ｉｉ）（ｉ）で得られた混合物をか焼する工程を含む触媒の調製方法に関し；および  さらに、非晶質メソポーラス金属および／または半金属および非骨格元素としての金属を含むゼオライト材料とを含有する複合材料を含む触媒それ自体に関し、該触媒の使用方法にも関する。【選択図】図３
2019525827.tif 000002
【特許請求の範囲】
【請求項１】
（ｉ）元素周期表の第２〜５族、第７〜９族及び第１１〜１４族から選択される金属又は半金属のイオン、及び少なくとも１種の少なくとも単座有機化合物を含む金属有機構造体材料、
非骨格元素としての金属を含むゼオライト材料、
溶媒系、及び
任意にペースト剤
を含む混合物を調製する工程；
（ｉ．Ａ）工程（ｉ）で得られた混合物を均質化する工程、ここにおいて混合物は溶媒系を含んでおり；
（ｉ．Ｂ）支持基材を提供する工程；
（ｉ．Ｃ）工程（ｉ．Ｂ）で提供された支持基材を、工程（ｉ．Ａ）で得られた均質化された混合物で被覆する工程；
（ｉ．Ｄ）任意に、工程（ｉ．Ｃ）で得られた被覆された支持基材を乾燥する工程；
（ｉ．Ｅ）工程（ｉ．Ｃ）又は（ｉ．Ｄ）で得られた被覆された支持基材をか焼する工程
を含む触媒の製造方法。
【請求項２】
前記支持基材が、顆粒、ペレット、メッシュ、リング、球、円柱、中空円柱、モノリス並びにこれらの２種以上の混合物及び組み合わせからなる群から選択される請求項１に記載の触媒の製造方法。
【請求項３】
触媒の製造方法であって、
（ｉ）元素周期表の第２〜５族、第７〜９族及び第１１〜１４族から選択される金属又は半金属のイオン、及び少なくとも１種の少なくとも単座有機化合物を含む金属有機構造体材料、
非骨格元素としての金属を含むゼオライト材料、
任意に溶媒系、及び
任意にペースト剤
を含む混合物を調製する工程、
（ｉｉ）工程（ｉ）で得られた混合物をか焼する工程
を含む触媒の製造方法。
【請求項４】
前記金属有機構造体材料中に含まれる前記イオンが、Ｍｇ、Ａｌ、Ｇａ、Ｉｎ、Ｔｉ、Ｚｒ、Ｈｆ、Ｃｕ、Ｚｎ、Ｆｅ、Ｍｎ、Ｖ、Ｃｏ及びこれらの２種以上の組み合わせからなる群から選択される金属のイオンである請求項１〜３の何れか一項に記載の触媒の製造方法。
【請求項５】
前記ゼオライト材料に含まれる非骨格元素としての前記金属が、元素の周期表の第３〜１２族の元素およびこれらの２種以上の組み合わせからなる群から選択される請求項１〜４の何れか一項に記載の触媒の製造方法。
【請求項６】
請求項１〜５の何れか１項の製造方法により得られた、及び／又は得られる触媒。
【請求項７】
非晶質メソポーラス金属および／または半金属酸化物とゼオライト材料とを含有する複合材料を含む触媒であって、
前記ゼオライト材料が非骨格元素として金属を含有する触媒。
【請求項８】
前記非晶質メソポーラス金属および／または半金属酸化物が、２ｎｍ〜５０ｎｍの範囲で測定された多孔度に基づいて３〜１０ｎｍの範囲の平均孔径を示し、
前記平均孔径がＩＳＯ１５９０１−２：２００６に従って決定される、請求項７に記載の触媒。
【請求項９】
前記複合材料が上部に施された支持基材をさらに含む、請求項７又は８に記載の触媒。
【請求項１０】
前記支持基材が、顆粒、ペレット、メッシュ、リング、球、円柱、中空円柱、モノリス並びにこれらの２種以上の混合物及び組み合わせからなる群から選択される請求項７〜９の何れか一項に記載の触媒。
【請求項１１】
前記支持基材が、セラミック及び／又は金属物質を含む、請求項７〜１０の何れか一項に記載の触媒。
【請求項１２】
前記非晶質メソポーラス金属及び／又は半金属酸化物の前記金属及び／又は半金属が、Ｍｇ、Ａｌ、Ｇａ、Ｉｎ、Ｔｉ、Ｚｒ、Ｈｆ、Ｃｕ、Ｚｎ、Ｆｅ、Ｍｎ、Ｖ、Ｃｏ及びこれらの２種以上の組み合わせからなる群から選択される請求項７〜１１の何れか一項に記載の触媒。
【請求項１３】
前記ゼオライト材料に含まれる非骨格元素としての前記金属が、元素の周期表の第３〜１２族の元素及びこれらの２種以上の組み合わせからなる群から選択される請求項７〜１２の何れか一項に記載の触媒。
【請求項１４】
ＮＯＸの選択接触還元のための方法であって、
（１）ＮＯＸを含むガス流を供給する工程；
（２）工程（１）で供給されたガス流を請求項６〜１３の何れか一項に記載の触媒に接触させる工程
を含む方法。
【請求項１５】
排ガスの処理における請求項６〜１３の何れか一項に記載の触媒の使用方法。
【発明の詳細な説明】
【技術分野】
【０００１】
本発明は、触媒（特に選択接触還元のための）の製造方法、及び本発明の方法に従って得られる又は得られた、非晶質メソポーラス金属及び／又は半金属酸化物と非骨格元素として金属を含むゼオライト材料との複合物を含む触媒それ自体に関する。さらに、本発明は、本発明の触媒を含む排ガス処理システム、及び本発明の触媒を用いたＮＯＸの選択接触還元方法に関する。 最後に、本発明は、排ガスの処理における、及び好ましくは自動車排ガスの処理における、本発明の触媒の使用に関する。
【背景技術】
【０００２】
銅及び／又は鉄を含有するゼオライトは、排ガス中に、特にディーゼルエンジンおよび希薄燃焼ガソリンエンジンから生じる排ガス中に含まれる窒素酸化物（ＮＯＸ）の選択接触還元の分野において広く使用されている。これらの用途に使用されるゼオライトの顕著な例は、ＣＨＡおよびＢＥＡ構造型の銅及び／又は鉄含有ゼオライトであり、特にこれらの金属の一方又は双方でイオン交換されたチャバザイト及びゼオライトベータである。
【０００３】
従って、ＷＯ２００９／１４１３２４Ａ１は、ＣＨＡ構造を有するＣｕ含有ゼオライトの直接合成方法、及び排ガス中のＮＯＸの選択接触還元におけるそれらの使用に関する。一方、ＷＯ２０１３／１１８０６３Ａ１は、有機テンプレートを含まない合成からの鉄及び銅含有ゼオライトベータ、及びＮＯＸの選択接触還元におけるその使用に関する。
【０００４】
しかしながら、活性があり、それゆえ窒素酸化物の選択接触還元において代替的に使用することができるさらなる材料を見出すための努力がなされてきた。
【０００５】
Ｚｈａｎｇ Ｌら、ＡＣＳ Ｃａｔａｌｙｓｉｓ ２０１４年、第４巻、第６号、１７５３〜１７６３頁は、金属有機構造体から誘導されたＭｎＸＣｏ３−ＸＯ４ナノケージに基づくＤｅＮＯＸ触媒に関する。
【０００６】
Ｌｏｉｌａｎｄ，Ｊ．Ａら、Ｊｏｕｒｎａｌ ｏｆ Ｃａｔａｌｙｓｉｓ ２０１４年、第３１１巻、４１２〜４２３頁は、さまざまな温度での金属有機構造体（ＭＯＦ）材料ＢａｓｏｌｉｔｅＡ１００上でと同様に、プロトン（Ｈ＋）、ナトリウム（Ｎａ＋）中で、およびシリカ質形態のＣＨＡ型骨格構造を有するゼオライト上で、微孔性炭素上で、のＮＯの酸化に関する。
【０００７】
ＣＮ１０３７５２１６９Ａは、銅ベンゼン−１，３，５−トリカルボキシレート骨格材料の製造方法、および窒素酸化物の選択接触還元のための触媒としてのその使用に関する。
【０００８】
Ｗａｎｇ，Ｐら、 ＲＳＣ  Ａｄｖａｎｃｅｓ  ２０１４年、４（９０）、４８９１２〜４８９１９頁は、ＮＨ３でのＮＯＸの選択接触還元のための効率的な触媒としての金属有機構造体ＭＩＬ―１００（Ｆｅ）の使用に関する。さらに、Ｗａｎｇ，Ｐら、Ｊｏｕｒｎａｌ  ｏｆ  Ｈａｚａｒｄｏｕｓ  Ｍａｔｅｒｉａｌｓ  ２０１６年、３０１巻、５１２〜５２１頁は、ＭＩＬ―１００（Ｆｅ）の細孔内にカプセル化されたナノサイズのセリアに基づく触媒、及び選択接触還元を介したアンモニアでのＮＯＸの変換におけるその使用に関する。
【０００９】
ＣＮ１０３７５２１６８Ａは、ＭＩＬ−１００−鉄触媒の製造方法及びアンモニア選択接触還元（ＳＣＲ）用の触媒としてのその使用に関する。
【００１０】
一方、ＣＮ１０１９２０２１３Ａは、触媒活性成分としてマンガン、鉄、銅、バナジウム及びセリウムから選択される酸化物のための担体として金属有機構造体材料を使用する選択接触還元（ＳＣＲ）用の触媒に関する。
【００１１】
ＷＯ２００８１２９０２４Ａ１は、触媒金属成分を担持した金属有機構造体材料の製造方法に関し、ここで、骨格材料の金属イオンと触媒金属イオンは異なる金属に由来し、且つ、骨格材料の金属イオンは元素の周期表の第２、４または１３族にあり、ランタニドである。
【００１２】
ＣＮ１０３４１８２３９Ａは触媒金属有機構造体材料に関し、窒素酸化物（ＮＯＸ）のアンモニア選択接触還元のためのその使用に関する。
【００１３】
最後に、Ｊｉａｎｇ、Ｈ．ら、Ｍａｔｅｒｉａｌｓ  Ｌｅｔｔｅｒｓ  ２０１６年、第１７巻、１７〜１９頁は、Ｍｎ−ＭＯＦ−７４テンプレートから調製されたＭｎＯＸ触媒の合成、および低温アンモニア−ＳＣＲにおけるその使用に関する。
【００１４】
しかしながら、特に自動車の排ガス排出の分野において、ＮＯＸ排出に対するますます制限的な排出規制を考慮すると、現在及び将来の要求及び規制を満たすために、新鮮な状態および老化した状態（aged state）において活性であるより効率的な触媒材料の提供に対する継続的なニーズがある。特に、触媒金属と組み合わせることで、現在のベンチマーク触媒によって達成されるレベルに匹敵するレベルの排ガス処理効率を提供するが、より低いコストで得ることができ、及び／又は、現在必要とされる触媒金属装填量のほんの一部しか必要としない、現在のゼオライト技術に基づく新しい触媒が必要とされている。さらに、銅チャバザイト及び鉄ゼオライトベータのような現在使用されている材料より性能が優れている新しいゼオライト材料が絶えず必要とされている。
【先行技術文献】
【特許文献】
【００１５】
【特許文献１】ＷＯ２００９／１４１３２４Ａ１
【特許文献２】ＷＯ２０１３／１１８０６３Ａ１
【特許文献３】ＣＮ１０３７５２１６９Ａ
【特許文献４】ＣＮ１０３７５２１６８Ａ
【特許文献５】ＣＮ１０１９２０２１３Ａ
【特許文献６】ＷＯ２００８１２９０２４Ａ１
【特許文献７】ＣＮ１０３４１８２３９Ａ
【非特許文献】
【００１６】
【非特許文献１】Ｚｈａｎｇ Ｌら、ＡＣＳ Ｃａｔａｌｙｓｉｓ ２０１４年、第４巻、第６号、１７５３〜１７６３頁
【非特許文献２】Ｌｏｉｌａｎｄ，Ｊ．Ａら、Ｊｏｕｒｎａｌ ｏｆ Ｃａｔａｌｙｓｉｓ ２０１４年、第３１１巻、４１２〜４２３頁
【非特許文献３】Ｗａｎｇ，Ｐら、 ＲＳＣ  Ａｄｖａｎｃｅｓ  ２０１４年、４（９０）、４８９１２〜４８９１９頁
【非特許文献４】Ｗａｎｇ，Ｐら、Ｊｏｕｒｎａｌ  ｏｆ  Ｈａｚａｒｄｏｕｓ  Ｍａｔｅｒｉａｌｓ  ２０１６年、０１巻、５１２〜５２１頁
【非特許文献５】Ｊｉａｎｇ、Ｈ．ら、Ｍａｔｅｒｉａｌｓ  Ｌｅｔｔｅｒｓ  ２０１６年、第１７巻、１７〜１９頁
【発明の概要】
【発明が解決しようとする課題】
【００１７】
それゆえ、本発明の目的は、現在使用されている触媒と比較してＮＯＸの還元に対して改善された活性を示すＮＯＸの選択接触還元用触媒を提供することである。そして、驚くべきことに、非晶質メソポーラス金属および／または半金属酸化物と非骨格元素として金属を含むゼオライト材料との複合物を含むＮＯＸの選択接触還元用触媒がゼオライト系材料単独の活性と比較して、特に高い操作温度で、改善されたＮＯＸ変換率を示すことがわかった。それに加えて、前述の改善されたＮＯＸ変換活性が、厳しい触媒老化レジメン（regimen）にさらされた後の複合触媒材料において観察されることが全く予想外に見出された。
【課題を解決するための手段】
【００１８】
それゆえ、本発明は、
（ｉ）元素の周期表の第２〜５族、第７〜９族、および第１１〜１４族から、好ましくは第２〜４族、第１３族及び第１４族から選択される金属または半金属のイオンを含む金属有機構造体材料及び少なくとも１つの少なくとも単座有機化合物、
非骨格元素としての金属を含有するゼオライト材料、
任意に溶媒系、および
任意にペースト剤
を含む混合物を調製する工程、
（ｉｉ）工程（ｉ）で得られた混合物をか焼する工程であって、
好ましくは前記金属有機構造体材料が少なくとも１つの少なくとも二座の有機化合物を含む工程、
を含む触媒の製造方法に関する。
【図面の簡単な説明】
【００１９】
【図１ａ】図１ａは、参考例１から得られた非晶質メソポーラス酸化アルミニウムのＸ線回折パターンを示す。
【図１ｂ】図１ｂは、参考例１から得られた非晶質メソポーラス酸化アルミニウムの７７Ｋでの窒素吸着分析（ＢＪＨ分析）の結果を示し、ｎｍでの細孔直径は横軸に沿って対数的に示され、ｃｍ３／ｇでの細孔容積は縦軸に沿ってプロットした。
【図２】図２は、参考例２のか焼後の水熱合成から得られた結晶チャバザイト生成物のＸ線回折図を示しており、ここで、ＣＨＡ型骨格構造の線パターンが参考として回折図に含まれている。
【図３】図３は、実施例６のコア試験に従って被覆フィルタ基材に対して行われた比較試験の結果を示し、ここで、％で表したＮＯｘ変換率レベルは縦軸に沿ってプロットされ、試験温度は横軸に沿って示される。
【発明を実施するための形態】
【００２０】
本発明によれば、（ｉ）の混合物は、金属−有機構造体材料とゼオライト材料との均質混合物が得られるという条件で、任意の適切な方法で調製することができる。混合物が溶媒系および／またはペースト剤をさらに含む好ましい場合には、それに応じて（ｉ）の混合物は金属有機構造体材料、ゼオライト材料、及び溶媒系及び／又はペースト剤の均質混合物を与えるような方法で調整することができる。したがって、本発明によれば、（ｉ）における混合物を調製することは、混合物を例えば撹拌、混練、および／または超音波処理などの撹拌の種類によって、好ましくはそれらを混練することによって均質化することを含む。
【００２１】
さらに、（ｉ）で調製された混合物は、それらのか焼の前に任意の適切な形状または形態にされてもよい。 従って、例えば、混合物、好ましくは均質化混合物は特定の形態にすることができ、その後にか焼した後にその形態を残存させることができる。
【００２２】
したがって、本発明の方法の（ｉ）はさらに以下の
（ｉ．ａ）（ｉｉ）でか焼する前に、（ｉ）で得られた混合物を均質化し成形する工程
を含むことが好ましい。
【００２３】
（ｉ）で得られる混合物の好ましい成形に関しては、この効果のために使用され得る方法および／または装置に関して制限は適用されない。したがって、原則として、任意の適切な方法および／または装置を使用することができ、ここで（ｉ）で得られた混合物の成形は押出しによって行われることが好ましい。
【００２４】
それとは無関係に、そして特に（ｉ）で対をなす混合物が溶媒系および／またはペースト剤をさらに含む場合では、前記混合物は（ｉｉ）でのそのか焼の前に乾燥されることが好ましい。したがって、本発明によれば、本発明の方法の（ｉ）がさらに
（ｉ．ｂ）（ｉ）または（ｉ．ａ）で得られた混合物を乾燥させる工程
を含むことが好ましい。
【００２５】
（ｉｂ）における好ましい試みの温度および／または期間に関しては、（ｉ）または（ｉａ）で得られた混合物がある程度まで乾燥され得るという条件で適切な温度および／または期間を選択することができ、特に制限は適用されない。従って、例として、（ｉｂ）における乾燥は８０〜１６０℃の範囲のいずれかの範囲の温度で行うことができ、ここで前記乾燥は１００〜１４０℃の範囲の温度で行われることが好ましい。より好ましくは１１０〜１３０℃の範囲である。それとは無関係に、（ｉｂ）における好ましい乾燥の期間は、１〜７時間の範囲のいずれもよいが、ここで前記乾燥は、４〜６時間の範囲の時間で行われるのが好ましく、より好ましくは、４．５〜５．５時間の範囲である。
【００２６】
原則として（ｉ）、（ｉ．ａ）、または（ｉ．ｂ）で得られた混合物が効果的にか焼され得るという条件で、任意の適切な温度および／または期間が選択され得るように、同じことが（ｉｉ）におけるか焼に関しても適用される。従って、例として、（ｉｉ）のか焼は２５０〜７００℃の範囲の温度で行うことができ、好ましくは（ｉｉ）のか焼は４００〜６４０℃の範囲の温度で行われる。より好ましくは４５０〜５９０℃である。しかしながら、本発明の方法によれば、（ｉｉ）におけるか焼が５２０〜５６０℃の範囲の温度で行われることが特に好ましい。それとは無関係に、選択されるか焼温度で（ｉ）、（ｉ．ａ）または（ｉ．ｂ）で得られた混合物を効果的にか焼することができるならば、（ｉｉ）におけるか焼の期間もやはり制限されない。したがって、例として、（ｉｉ）におけるか焼は、３〜７時間の範囲のいずれかの温度で行うことができ、ここで（ｉｉ）におけるか焼の期間は、４〜６時間の範囲であることが好ましい。本発明の方法によれば、（ｉｉ）におけるか焼は４．５〜５．５時間の範囲の期間で行なわれることが特に好ましい。
【００２７】
（ｉ）で調製された混合物が溶媒系を含む本発明の方法の特定且つ好ましい実施形態については、原則としてこの効果のために使用してもよい溶媒系の量に関して制限はない。したがって、例として、混合物が溶媒系を含む場合、（ｉ）で調製された混合物の固形分濃度は、金属有機構造体材料、非骨格元素としての金属を含むゼオライト材料、及び溶媒系の合計質量に基づいて２５〜７５質量％の範囲のいずれかであり得る。好ましくは、その固形分濃度は３０〜７０質量％の範囲であり、より好ましくは３５〜６５質量％であり、およびより好ましくは４０〜６０質量％である。本発明の方法によれば、混合物が溶媒系を含む場合には、（ｉ）で調製された混合物の固形分濃度が、金属有機構造体材料、非骨格元素としての金属を含むゼオライト材料、及び溶媒系の合計質量に基づいて４５〜５５質量％の範囲であることが特に好ましい。
【００２８】
しかしながら、本発明によれば、（ｉ）で得られた混合物は、代わりに、か焼の前に支持基材上に提供されてもよい。
【００２９】
したがって、本発明はさらに、
（ｉ）元素の周期表の第２〜５族、第７〜９族、および第１１〜１４族から、好ましくは第２〜４族、第１３族、および第１４族から選択される金属または半金属のイオンを含む金属有機構造体材料、および少なくとも１つの少なくとも単座有機化合物、
非骨格元素としての金属を含有するゼオライト材料、
任意に溶媒系、および
任意にペースト剤
を含む混合物を調製する工程；
（ｉ．Ａ）（ｉ）で得られた混合物を均質化する工程であって、ここにおいて、混合物は溶媒系を含み；
（ｉ．Ｂ）支持基材を提供する工程；
（ｉ．Ｃ）（ｉ．Ａ）で得られた均質化混合物で（ｉ．Ｂ）で提供された支持基材を被覆する工程；
（ｉ．Ｄ）任意に、（ｉ．Ｃ）で得られた被覆支持基材を乾燥させる工程；
（ｉ．Ｅ）（ｉ．Ｃ）または（ｉ．Ｄ）で得られた被覆支持基材をか焼する工程であって、好ましくは前記金属有機構造体材料が少なくとも１つの少なくとも二座有機化合物を含む
を含む触媒の製造方法に関する。
【００３０】
（ｉ．Ｄ）における好ましい乾燥の温度および／または期間に関しては、（ｉ．Ｃ）で得られた被覆支持基材がある程度まで乾燥され得ることを条件として、適切な温度および／または期間を選択することができるように、特に制限は適用されない。従って、例えば、（ｉ．Ｄ）における乾燥は５０〜２２０℃の範囲のいずれかの温度で行うことができ、ここで前記乾燥は７０〜１８０℃の範囲の温度で行われるのが好ましい。より好ましくは８０〜１５０℃、さらに好ましくは９０〜１３０℃、さらに好ましくは１００〜１２５℃である。しかしながら、本発明の方法によれば、（ｉ．Ｄ）における乾燥が１１０〜１２０℃の範囲の温度で行われることが特に好ましい。それとは無関係に、（ｉ．Ｄ）における好ましい乾燥の期間は、１〜７時間の範囲のいずれかであり得、ここで、前記乾燥は、４〜６時間の範囲の時間、より好ましくは４．５〜５．５時間の範囲で行われるのが好ましい。
【００３１】
被覆された支持基材が効果的にか焼され得ることを条件として、原則として任意の好適な温度及び／又は期間が選択され得るよう、（ｉ．Ｃ）または（ｉ．Ｄ）で得られるような被覆された支持基材の（ｉ．Ｅ）でのか焼に関しても同じことが適用される。したがって、例として、（ｉ．Ｃ）または（ｉ．Ｄ）で得られるような被覆支持基材の（ｉ．Ｅ）でのか焼は、３００〜７５０℃の範囲のいずれかの温度で行うことができ、ここで（ｉ．Ｅ）でのか焼は、３２５〜６５０℃、より好ましくは３５０〜６００℃、さらに好ましくは３７５〜５５０℃、さらに好ましくは４００〜５００℃の範囲の温度で行われることが好ましい。しかしながら、本発明の方法によれば、（ｉ．Ｅ）におけるか焼は４２５〜４７５℃の範囲の温度で行われることが特に好ましい。それとは無関係に、（ｉ．Ｃ）または（ｉ．Ｄ）で得られるような被覆支持基材の（ｉ．Ｅ）でのか焼の期間は、選択されたか焼温度で被覆支持基材が効果的にか焼され得ることを条件として、やはり制限されない。したがって、例として、（ｉ．Ｃ）または（ｉ．Ｄ）で得られるような被覆支持基材の（ｉ．Ｅ）におけるか焼は、３〜７時間のいずれかの範囲の温度で行うことができ、ここで被覆支持基材の（ｉ．Ｅ）における好ましいか焼の期間は４〜６時間である。本発明の方法によれば、（ｉ．Ｅ）でのか焼は４．５〜５．５時間の範囲の期間で行われることが特に好ましい。
【００３２】
被覆支持基材を製造する場合に（ｉ）で提供される溶媒系に関して、その中に含まれていてもよい溶媒の数に関しても、使用されてもよい溶媒の特定の種類に関しても、特に制限はない。しかしながら、本発明の方法によれば、溶媒系は、アルコール、水、２種以上のアルコールの混合物、および水と１種以上のアルコールとの混合物からなる群から選択される１種以上の溶媒を含むことが好ましい。より好ましくは、溶媒系は、（Ｃ１−Ｃ６）−アルコール、水、２種以上の（Ｃ１−Ｃ６）−アルコールの混合物、および水と１種以上の（Ｃ１−Ｃ６）−アルコールとの混合物からなる群から、より好ましくは（Ｃ１−Ｃ４）−アルコール、水、２種以上の（Ｃ１−Ｃ４）−アルコールの混合物、及び水と１種以上の（Ｃ１−Ｃ４）−アルコールとの混合物からなる群から、より好ましくはメタノール、エタノール、ｎ−プロパノール、イソプロパノール、水、及びこれらの２種以上の混合物からなる群から、およびさらに好ましくはメタノール、エタノール、水、及びこれらの２種以上の混合物からなる群から選択される１種以上の溶媒を含む。本発明の方法によれば、溶媒系が水を含み、好ましくは蒸留水を含むことが特に好ましく、溶媒系が水からなることがさらに好ましく、蒸留水からなることがさらに好ましい。
【００３３】
本発明の方法によれば、（ｉ．Ａ）において均質化される（ｉ）において得られる混合物中に含まれ得る溶媒系の量に関して、原則として制限はない。したがって、例として、（ｉ．Ａ）で均質化される（ｉ）で調製された混合物の固形分濃度は、金属有機構造体材料、非骨格元素としての金属を含むゼオライト材料、及び溶媒系の合計質量に基づいて１５〜５０質量％の何れかの範囲でありうる。好ましくは、その固形分濃度は２０〜４０質量％の範囲であり、より好ましくは２５〜３５質量％の範囲である。本発明の方法によれば、混合物が溶媒系を含む場合には、（ｉ）で調製された混合物の固形分濃度が、金属有機構造体材料、非骨格元素としての金属を含むゼオライト材料、及び溶媒系の合計質量に基づいて２８〜３０質量％の範囲であることが特に好ましい。
【００３４】
本発明の方法によれば、（ｉ．Ａ）において均質化される（ｉ）において得られる混合物がペースト剤を含むことが好ましい。本発明の方法の前記の特定且つ好ましい実施形態によれば、（ｉ．Ａ）において均質化される（ｉ）において得られる混合物中に含有されてもよい溶媒系の量に関しても制限はない。したがって、例として、（ｉ．Ａ）で均質化されたペースト剤を含む（ｉ）で調製された混合物の固形分濃度は、金属有機構造体材料、非骨格元素としての金属を含むゼオライト材料、および溶媒系の合計質量に基づいて１０〜７０質量％の範囲であり得る。好ましくはその固形分濃度は２０〜５０質量％の範囲であり、より好ましくは３０〜４０％の範囲である。本発明の方法によれば、混合物が溶媒系を含む場合、（ｉ）で調製された混合物の固形分濃度は、金属有機構造体材料、非骨格元素としての金属を含むゼオライト材料、および溶媒系の合計質量に基づいて３２〜３６質量％の範囲であることが特に好ましい。
【００３５】
本発明の方法の工程（ｉ．Ａ）では、溶媒系を含む（ｉ）で得られる混合物を均質化する。本発明によれば、（ｉ）で得られた混合物は、金属有機構造体材料、ゼオライト材料、および溶媒系の均質混合物が得られることを条件として、任意の適切な方法で（ｉ．Ａ）で均質化することができる。したがって、（ｉ．Ａ）における混合物の均質化は、その撹拌、混練、振動および／または超音波処理などによるなど、その撹拌等の任意の適切な手段によって達成することができる。しかしながら、本発明の方法によれば、（ｉ）で得られた混合物を撹拌することによって（ｉ．Ａ）で均質化することが特に好ましい。
【００３６】
本発明の方法の（ｉ．Ｃ）において使用され得る被覆方法に関して、（ｉ．Ａ）において得られた混合物の被覆が前記基材上に効果的に提供されることを条件として、任意の適切な方法がこの効果に適用され得、特に制限は適用されない。しかしながら、本発明の方法によれば、（ｉ．Ｃ）における支持基材の被覆は、スプレーコーティングおよび／またはウォッシュコーティングによって行われることが好ましく、本発明の方法によれば支持基材の被覆は（ｉ．Ｂ）で提供された支持基材の、（ｉ．Ａ）で得られた均質化混合物でのウォッシュコートによって達成されることが特に好ましい。それとは別に、（ｉ．Ａ）で得られた混合物の被覆を支持基材上に提供するために（ｉ．Ｃ）で行うことができる、選択された方法が１回又は数回繰り返されてもよい被覆工程の数に関して、本発明の方法による制限はない。したがって、（ｉ．Ｃ）における支持基材の被覆は、１回または２回以上繰り返されてもよく、好ましくは１〜５回繰り返される。しかしながら、本発明の方法によれば、（ｉ．Ｃ）における支持基材の被覆を１〜５回、より好ましくは１〜４回、より好ましくは１〜３回、さらに好ましくは１または２回繰り返すことが特に好ましい。より好ましくは、（ｉ．Ｂ）で提供された支持基材を（ｉ．Ａ）で得られた均質化混合物で被覆することを１回繰り返す。
【００３７】
本発明の方法に従って（ｉ．Ｂ）で提供される支持基材に関し、任意の適切な支持基材がこの効果に対して提供されてもよいが、（ｉ．Ｃ）において（ｉ．Ａ）で得られた均質化混合物で被覆され得ることを条件として、特に制限は適用されない。特に、（ｉ．Ｂ）で使用することができる基材の種類は、その形状に関しても、それを構成する材料に関しても制限されない。したがって、（ｉ．Ｂ）で提供される支持基材の形状に関しては、例えば、顆粒、ペレット、メッシュ、リング、球、円柱、中空円柱、モノリス並びにこれらの２種以上の混合物及び組み合わせからなる群から選択することができ、好ましくは支持基材はモノリスである。好ましい本発明の方法によれば、（ｉ．Ｂ）で提供される支持基材は、ハニカムモノリスであることが特に好ましく、ハニカムモノリスは好ましくはウォールフローまたはフロースルーモノリスであり、好ましくはウォールフローモノリスであり、本発明によれば、ウォールフローハニカムモノリスであることが特に好ましい。それとは別に、（ｉ．Ｂ）で提供される支持基材は任意の適切な物質を含むことができ、好ましくは支持基材はセラミックおよび／または金属物質を含み、好ましくはセラミック物質を含む。好ましいセラミック物質の中で、（ｉ．Ｂ）で提供される支持基材が、アルミナ、シリカ、ケイ酸塩、アルミノケイ酸塩、アルミノチタネート、炭化ケイ素、コージェライト、ムライト、ジルコニウム、スピネル、マグネシア、チタニアおよびこれらの２種以上の混合物からなる群から、より好ましくはα−アルミナ、アルミノチタネート、炭化ケイ素、コージェライトおよびそれらの２種以上の混合物からなる群から、より好ましくはＡｌ２ＴｉＯ５、ＳｉＣ、コージェライト及びそれらの２種以上の混合物からなる群から選択される１種以上のセラミック物質を含むことが特に好ましい。しかしながら、好ましい本発明の方法によれば、（ｉ．Ｂ）で提供される支持基材がＳｉＣを含み、より好ましくは支持基材がＳｉＣからなることが特に好ましい。
【００３８】
（ｉ）で調製された混合物が支持基材上に提供される本発明の方法によれば、原則として、基材上に提供され得る混合物の量に関して特に制限はない。従って、一例として、支持基材上の非骨格元素としての金属を含有するゼオライト材料の装填量は、被覆されていない支持基材の全体積に基づいて、０．０１〜１５ｇ／ｉｎ３の範囲のいずれかであり得る。その装填量は、０．０５〜１０ｇ／ｉｎ３、より好ましくは０．１〜５ｇ／ｉｎ３、より好ましくは０．２〜４ｇ／ｉｎ３、より好ましくは０．４〜３．５ｇ／ｉｎ３、さらに好ましくは０．６〜３ｇ／ｉｎ３、より好ましくは０．８〜２．５ｇ／ｉｎ３、さらに好ましくは１〜２ｇ／ｉｎ３、さらに好ましくは１．２〜１．８ｇ／ｉｎ３の範囲内である。本発明によれば、支持基材上の非骨格元素としての金属を含有するゼオライト材料の装填量は１．４〜１．６ｇ／ｉｎ３の範囲内であることが特に好ましい。
【００３９】
１立方インチ当たりのグラム数で表される、支持基材上への非骨格元素としての金属を含有するゼオライト材料の装填量の値に関して、本発明の意味の範囲内で、グラム単位の質量は、非骨格元素としての金属を含むゼオライト材料の質量を指し、立方インチで表される体積は、基材、及び好ましくは非被覆基材の体積を指すことに留意されたい。ここで、前記体積は、基材形態中に存在し得る任意の孔、キャビティ、およびチャネルを含む。特に、ハニカムモノリス基材が使用される特に好ましい例では、体積は、その中に含まれるチャネルを含むハニカム基材の全体積を指す。
【００４０】
（ｉ）で調製された混合物中に含まれる金属有機構造体材料に関しては、原則として任意の考えられる金属有機構造体材料が前記混合物中に含まれることができるという本発明によれば、特に制限はない（なお、この混合物が元素周期表の第２〜５族、第７〜９族及び第１１〜１４族から、好ましくは第２〜４族、第１３族及び第１４族から選択される金属又は半金属のイオンと、少なくとも１種の少なくとも単座有機化合物、好ましくは少なくとも１種の少なくとも二座有機化合物と、を含むことを条件とする）。従って、金属有機構造体材料に含まれ、且つ骨格（framework）元素を構成する金属または半金属イオンに関しては、少なくとも一座および好ましくは二座の有機化合物と共に骨格構造を形成することができる限り、任意の適切な金属または半金属イオンを使用することができる。したがって、一例として、金属有機構造体材料に含まれるイオンは、Ｍｇ、Ａｌ、Ｇａ、Ｉｎ、Ｔｉ、Ｚｒ、Ｈｆ、Ｃｕ、Ｚｎ、Ｆｅ、Ｍｎ、Ｖ、Ｃｏおよびこれらの２種以上の組み合わせからなる群から選択される金属のイオンであってよく、好ましくは、金属有機構造体材料に含まれるイオンは、Ａｌ、Ｇａ、Ｉｎ、Ｔｉ、Ｚｒ、Ｈｆおよびこれらの２種以上の組み合わせからなる群から選択される金属のイオンであり、および好ましくはＡｌ、Ｇａ、Ｔｉ、Ｚｒおよびこれらの２種以上の組み合わせからなる群から選択される。本発明の方法によれば、金属有機構造体材料中に含まれるイオンが、Ａｌおよび／またはＺｒ、好ましくはＡｌであることが特に好ましい。
【００４１】
金属有機構造体材料に含まれ、且つ元素周期表の第２〜５族、第７〜９族および第１１〜１４族から選択される金属または半金属のイオンと共に骨格構造を構成する、少なくとも単座および好ましくは少なくとも二座の有機化合物に関しても同じことが言える。しかしながら、本発明の方法によれば、少なくとも単座の有機化合物は、単座の有機化合物、二座の有機化合物、三座の有機化合物、四座の有機化合物、またはそれらの２種以上の混合物である。本発明の方法によれば、少なくとも単座の有機化合物は、それぞれ任意に少なくとも部分的に脱プロトン化されたイミダゾール、ジカルボン酸、トリカルボン酸、テトラカルボン酸、およびそれらの２種以上の混合物からなる群から選択されることがさらに好ましい。より好ましくは、少なくとも単座有機化合物は、それぞれ任意に少なくとも部分的に脱プロトン化されたイミダゾール、アセチレンジカルボン酸、カンファージカルボン酸（camphordicarboxylic acid）、フマル酸、コハク酸、ベンゼンジカルボン酸、ナフタレンジカルボン酸、ビフェニルジカルボン酸、ピラジンジカルボン酸、ビピリジンジカルボン酸、ベンゼントリカルボン酸、ベンゼンテトラカルボン酸、アダマンタンテトラカルボン酸、ジヒドロキシテレフタル酸、およびこれらの２種以上の混合物からなる群から選択される。しかしながら、本発明の方法によれば、少なくとも単座および好ましくは少なくとも二座の有機化合物が任意におよび少なくとも部分的に脱プロトン化されたフマル酸を含むことが特に好ましく、より好ましくは、金属有機構造体材料の少なくとも単座および好ましくは少なくとも二座の有機化合物は、任意に少なくとも部分的に脱プロトン化されたフマル酸である。
【００４２】
非骨格元素として（ｉ）で調製された混合物のゼオライト材料中に含まれる金属に関して、それがゼオライト材料のマイクロ多孔質チャネル（microporous channels）中に含まれ得ることを条件として、任意の適切な金属がこの効果のために使用され得る。したがって、例として、非骨格元素としてゼオライト材料に含まれる金属は、元素周期表の第３〜１２族の元素、およびそれらの２種以上の組み合わせからなる群から選択され得る。非骨格元素としてゼオライト材料に含まれる金属は、Ｐｔ、Ｐｄ、Ｒｈ、Ｉｒ、Ｒｕ、Ｃｕ、Ｃｏ、Ｃｒ、Ｍｎ、Ｎｉ、Ｆｅ、Ｖ、Ｎｂ、およびこれらの２種以上の組み合わせからなる群から選択されることが好ましく、より好ましくは、Ｃｕ、Ｃｏ、Ｃｒ、Ｎｉ、Ｆｅ、およびこれらの２種以上の組み合わせからなる群から選択される。本発明の方法によれば、非骨格元素として（ｉ）で調製された混合物のゼオライト材料に含まれる金属が、Ｃｕおよび／またはＦｅ、好ましくはＣｕを含むことが特に好ましく、より好ましくは、ゼオライト材料は非骨格元素としてＣｕ及び／又はＦｅを、好ましくはＣｕを含む。
【００４３】
ゼオライト材料中に非骨格元素として含まれる金属の量に関しては、本発明の方法に従って任意の適切な量とすることができる。従って、例として、非骨格元素としてゼオライト材料中に含まれる金属の総量は、金属元素として計算して、か焼されたゼオライト材料の１００質量％に基づき、０．１〜１５質量％の範囲内であり得る。本発明の方法によれば、非骨格元素としてゼオライト材料中に含まれる金属の総量は、好ましくは０．３〜１２質量％の範囲、より好ましくは０．５〜１０質量％、より好ましくは０．８〜８質量％、より好ましくは１〜６質量％、さらに好ましくは１．３〜５質量％、さらに好ましくは１．５〜４．５質量％、より好ましくは１．８〜４質量％、より好ましくは２〜３．５質量％、さらに好ましくは２．３〜３．３質量％である。本発明の方法によれば、非骨格元素としてゼオライト材料中に含まれる金属の総量が２．５〜３質量％の範囲内であることが特に好ましい。本発明の意味の範囲内で、その中の非骨格元素としての金属の装填量の基礎となるゼオライト材料の１００質量％に対する「か焼された」という用語は、本発明で定義された任意の特定且つ好ましい条件下でか焼後のゼオライト材料を示し、特にか焼の温度及び期間に関し、それぞれ、好ましくは「か焼された」という用語は、ゼオライト材料を大気中で２℃／分の速度で６００℃まで漸増的に加熱し、ゼオライト材料をその温度で６時間保持することによりか焼した後の材料を示す。
【００４４】
本発明によれば、非骨格元素としてゼオライト材料中に含有される金属がどのようにしてそこに導入されたかに関して特に制限はない。したがって、非骨格元素としてゼオライト材料に含まれる金属は、任意の適切な方法を用いてその中に導入することができ、その導入は、ゼオライト材料を金属の塩で含浸することによっておよび／またはゼオライト材料中への金属イオンのイオン交換によって行うことが好ましい。本発明の方法によれば、非骨格元素としてゼオライト材料中に含まれる金属がイオン交換によってゼオライト材料中に導入されていることが特に好ましい。
【００４５】
（ｉ）で調製された混合物中に含まれるゼオライト材料それ自体に関しては、考えられるいかなるゼオライト材料もその中に含まれてよいという本発明の方法によれば、特に制限はない。しかしながら、本発明によれば、ゼオライト材料の骨格がＹＯ２を含むことが好ましく、ゼオライト材料の骨格がＹＯ２とＸ２Ｏ３を含むことが好ましく、Ｙが４価元素であり、Ｘが３価元素であることが好ましい。したがって、一例として、Ｙは、Ｓｉ、Ｓｎ、Ｔｉ、Ｚｒ、Ｇｅ、およびこれらの２種以上の組み合わせからなる群から選択されてもよく、Ｙは好ましくはＳｉおよび／またはＧｅを含み、より好ましくはＳｉを含む。本発明の方法によれば、ＹがＳｉおよび／またはＧｅであることが特に好ましく、Ｙは好ましくはＳｉである。ゼオライト材料の骨格中に好ましくはＸ２Ｏ３として含まれる三価元素Ｘに関しても同じことが言える。したがって、一例として、Ｘは、Ａｌ、Ｂ、Ｉｎ、Ｇａ、およびこれらの２種以上の組み合わせからなる群から選択されてもよく、Ｘは、好ましくはＡｌおよび／またはＧａを含み、より好ましくはＡｌを含む。しかしながら、本発明の方法によれば、ＸがＡｌおよび／またはＧｅであることが特に好ましく、ＸがＡｌであることがより好ましい。
【００４６】
ゼオライト材料の骨格がＹＯ２とＸ２Ｏ３の両方を含む本発明の方法の特定且つ好ましい実施形態に関して、その中に含まれても良いＹＯ２とＸ２Ｏ３のモル比に関して特に制限は適用されない。したがって、一例として、ゼオライト材料は、ＹＯ２：Ｘ２Ｏ３のモル比が５〜１００の範囲内でＹＯ２とＸ２Ｏ３を含むことができ、好ましくはＹＯ２：Ｘ２Ｏ３のモル比は１０〜５０の範囲であり、より好ましくは２０〜３５、及びさらに好ましくは２２〜３０である。本発明の方法によれば、（ｉ）で調製された混合物に含まれるゼオライト材料の骨格がＹＯ２とＸ２Ｏ３を含む場合、ＹＯ２：Ｘ２Ｏ３のモル比は２３〜２７の範囲内である。
【００４７】
さらに、（ｉ）で調製された混合物に含まれるゼオライト材料の骨格構造に関しても、ゼオライト材料が任意の型の骨格構造を有していてもよいという本発明の方法によれば、特別な制限はない。したがって、例として、（ｉ）で調製された混合物に含まれるゼオライト材料は、ＣＡＮ、ＡＥＩ、ＥＭＴ、ＳＡＶ、ＳＺＲ、ＫＦＩ、ＥＲＩ、ＯＦＦ、ＲＴＨ、ＧＭＥ、ＡＦＸ、ＳＦＷ、ＢＥＡ、ＣＨＡ、ＦＡＵ、ＦＥＲ、ＨＥＵ、ＬＥＶ、ＭＥＩ、ＭＥＬ、ＭＦＩ、またはＭＯＲ型の骨格構造を有していてよく、好ましくは、（ｉ）で調製された混合物に含まれるゼオライト材料は、ＡＥＩ、ＧＭＥ、ＢＥＡ、ＣＨＡ、ＦＡＵ、ＦＥＲ、ＨＥＵ、ＬＥＶ、ＭＥＩ、ＭＥＬ、ＭＦＩ、またはＭＯＲ型の骨格構造を有し、より好ましくはＡＥＩ、ＧＭＥ、ＣＨＡ、ＭＦＩ、ＢＥＡ、ＦＡＵ、またはＭＯＲ型であり、およびさらに好ましくはＣＨＡ、ＡＥＩ、またはＢＥＡ型である。しかしながら、本発明の方法によれば、（ｉ）で調製された混合物中に含まれるゼオライト材料がＣＨＡ型および／またはＡＥＩ型の骨格構造を有することが特に好ましく、ゼオライト材料はＣＨＡ骨格構造を有することがより好ましい。
【００４８】
（ｉ）で調製された混合物中に含まれるかまたは任意に含まれる溶媒系に関しては、溶媒系が混合物の、特に、それぞれ（ｉ．Ａ）および（ｉ．ａ）において、好ましい均質化を可能にすることを条件として、この点に関して任意の適切な溶媒系を使用できるように、特に制限はない。しかしながら、本発明の方法によれば、好ましくは（ｉ）で調製された混合物に含まれる溶媒系が、極性プロトン性溶媒、極性非プロトン性溶媒、またはそれらの混合物を含み、より好ましくは溶媒系は、水、アルコール、酸、ケトン、アルデヒド、エーテル、エステル、フェノール、Ｎ，Ｎ−ジメチルホルムアミド、ジメチルスルホキシド、およびそれらの２種以上の混合物からなる群から選択される化合物を含み、より好ましくは水、メタノール、エタノール、酢酸、Ｎ，Ｎ−ジメチルホルムアミド、ジメチルスルホキシド、およびこれらの２種以上の混合物からなる群から選択される化合物を含む。本発明の方法によれば、（ｉ）で調製された混合物に好ましく含まれる溶媒系が水または脱イオン水を含むことが特に好ましく、溶媒系が水または脱イオン水から、好ましくは脱イオン水からなることが特に好ましい。
【００４９】
（ｉ）で調製された混合物中に含まれる成分の相対量に関しても同様に、その相対量が混合物の、特に（ｉ．Ａ）及び（ｉ．ａ）のそれぞれにおいて、好ましい均質化を可能とすることを条件として、その成分の、及び特に金属有機構造体材料及びゼオライト材料、並びに好ましい溶媒系及び／又はペースト剤の任意の適切な相対量が（ｉ）で調製された混合物に含まれるという本発明の方法によれば、特に制限されない。したがって、（ｉ）で調製された混合物中にそれぞれ含まれる金属有機構造体材料のゼオライト材料に対する質量比に関しては、例えば、（ｉ）の混合物における金属有機構造体材料のゼオライト材料に対する質量比は、金属有機構造体材料を金属又は半金属酸化物として計算して、０．００１〜１の範囲のいずれであってもよく、任意の適切な比を選択することができる。しかしながら、本発明の方法によれば、（ｉ）の混合物中の非骨格元素としての金属を含有するゼオライト材料に対する、酸化物として計算される金属有機構造体材料の質量比は、０．０１〜０．７５の範囲であることが好ましく、より好ましくは０．０２５〜０．５の範囲、より好ましくは０．０５〜０．３５の範囲、さらに好ましくは０．０７５〜０．２５の範囲、さらに好ましくは０．１〜０．２の範囲、およびより好ましくは０．１２〜０．１６の範囲である。本発明の方法によれば、（ｉ）の混合物中の酸化物として計算される金属有機構造体材料の、非骨格元素としての金属を含有するゼオライト材料に対する質量比が、０．１３〜０．１４の範囲にあることが特に好ましい。
【００５０】
本発明の方法によれば、代わりに、（ｉ）で調製された混合物にそれぞれ含まれるゼオライト材料に対する金属有機構造体材料の質量比は、金属有機構造体材料を金属または半金属酸化物として計算して、０．００１〜０．５のいずれかの範囲内であることが好ましい。さらに、代わりに、（ｉ）の混合物中の非骨格元素としての金属を含有するゼオライト材料に対する、酸化物として計算される金属有機構造体材料の質量比は、０．００５〜０．２の範囲内であることが好ましく、より好ましくは０．０１〜０．１の範囲、より好ましくは０．０１５〜０．０８の範囲、さらに好ましくは０．０２〜０．０５の範囲、さらに好ましくは０．０２３〜０．０４の範囲である。代わりに、本発明の方法によれば、（ｉ）の混合物中の非骨格元素としての金属を含有するゼオライト材料に対する、酸化物として計算される金属有機構造体材料の質量比は、０．０２５〜０．０３５の範囲であることが特に好ましい。
【００５１】
（ｉ）で調製された混合物中に含まれることが好ましいペースト剤に関しても、それが混合物の、特にその中に含まれる金属有機構造体材料及びゼオライト材料の凝集を可能にすることを条件として、使用され得るペースト剤の量及び／又は種類に関して特に制限はない。しかしながら、本発明の方法によれば、ペースト剤は有機高分子を含むことが好ましく、より好ましくは有機高分子は、ポリアルキレンオキシド、セルロース、デンプン、壁紙石膏、ポリアクリレート、ポリメタクリレート、ポリビニルアルコール、ポリビニルピロリドン、ポリイソブテン、ポリテトラヒドロフラン、及びこれらの２種以上の混合物からなる群から選択される。本発明の方法によれば、（ｉ）で調製された混合物中に好ましく含有されるペースト剤がポリエチレングリコールを含むことが特に好ましく、好ましくはポリエチレングリコールが、（ｉ）で調製された混合物に好ましくは含まれるペースト剤として使用される。
【００５２】
（ｉ）の混合物を調製するために好ましくは使用されるペースト剤の量に関して、例えば、ペースト剤に対する金属有機構造体材料の質量比が０．１〜２０の範囲であってよいように、やはり任意の適切な量とすることができる。好ましくは、ペースト剤に対する金属有機構造体材料の質量比は１〜１５、より好ましくは１．５〜１４．５、より好ましくは２〜１２、さらに好ましくは２．５〜１０．５、さらに好ましくは３〜９、さらに好ましくは３．５〜８．５、さらに好ましくは４〜８、さらに好ましくは４．５〜７．５、およびより好ましくは５〜７の範囲である。本発明の方法によれば、ペースト剤に対する金属有機構造体材料の質量比は５．５〜６．５の範囲にあることが特に好ましい。
【００５３】
さらに、ペースト剤に対する非骨格元素としての金属を含有するゼオライト材料及び金属有機構造体材料の相対量に関して特に制限はないが、金属有機構造体材料及び非骨格元素として金属を含有するゼオライト材料の合計質量のペースト剤に対する質量比が、３０〜１０の範囲にあることが好ましく、より好ましくは２５〜１５の範囲であり、さらに好ましくは２２．５〜１７．５の範囲である。本発明によれば、金属有機構造体材料と金属を非骨格元素として含有するゼオライト材料の合計質量のペースト剤に対する質量比が、２０．５〜１９．５の範囲にあることが特に好ましい。
【００５４】
触媒の製造方法に関することに加えて、本発明はさらに触媒、特に本発明の方法の特定且つ好ましい実施形態のいずれかに従って得られる選択接触還元のための触媒に関する。さらに、本発明はまた、本発明の方法の特定且つ好ましい実施形態のいずれかに従って得ることができる触媒、すなわち、それが得られた実際の方法とは無関係に、本発明の方法により得られる選択接触還元用の触媒に相当する触媒に関する。
【００５５】
本出願の特定且つ好ましい実施形態のいずれかにおいて定義される本発明の方法に従って得られた、および／または得ることができる触媒に関することに加えて、本発明はさらに、非晶質メソポーラス金属及び／又は半金属、及び非骨格元素としての金属を含有するゼオライト材料とを含有する複合材料を含む触媒自体に関する。しかしながら、本発明によれば、前述の触媒自体が、本願のその特定且つ好ましい実施形態のいずれかに定義されている本発明の方法に従って得られた、および／または得ることができることが好ましい。
【００５６】
本発明によれば、本発明の触媒は、非晶質メソポーラス金属および／または半金属酸化物を含む複合材料を含む。本発明の触媒を含有する金属および／または半金属酸化物の特定の多孔度に関しては、それがメソ多孔性を示す、すなわち、それが２〜５０ｎｍの範囲に含まれる平均孔径を有する定義された孔を含む限り、特に制限はない。本発明の意味の範囲内で、平均孔径、特に２〜５０ｎｍの範囲であるメソポーラス範囲における平均孔径の値は、ＩＳＯ１５９０１−２：２００６基準に従って決定されることが好ましい。しかしながら、本発明によれば、本発明の触媒中に含まれる非晶質メソポーラス金属および／または半金属酸化物は、３〜１０ｎｍの範囲の平均メソ孔孔径を示す、すなわち、平均孔径が２ｎｍ〜５０ｎｍの範囲で測定された多孔度に基づいて３〜１０ｎｍの範囲にあることが好ましく、好ましくは、平均メソ孔径は、３ｎｍ〜５０ｎｍの範囲で測定された多孔度に基づく。より好ましくは、非晶質メソポーラス金属および／または半金属酸化物は、３．５〜８ｎｍ、より好ましくは３．５〜６ｎｍ、さらに好ましくは３．５〜５ｎｍ、さらに好ましくは３．５〜４．５ｎｍ、およびさらに好ましくは３．８〜４．２ｎｍの範囲の平均メソ孔径を示し、平均メソ孔径は２ｎｍ〜５０ｎｍの範囲で測定された多孔度に基づく、及び好ましくは３ｎｍ〜５０ｎｍの範囲で測定された多孔度に基づく平均孔径に対応し、ここで、平均孔径はＩＳＯ１５９０１−２：２００６に従って決定される。本発明の意味の範囲内で、平均メソ孔径、すなわち、２ｎｍ〜５０ｎｍの範囲で測定された多孔度に基づく、および好ましくは３ｎｍ〜５０ｎｍの範囲で測定された多孔度に基づく平均孔径の値は、好ましくは、本発明の触媒に含まれる非晶質メソポーラス金属及び／又は半金属酸化物の多孔度のことを言う。しかしながら、代わりに、非晶質メソポーラス金属および／または半金属酸化物の平均メソ孔径の前記値は、非晶質メソポーラス金属および／または半金属酸化物それ自体、すなわち、本発明の触媒に組み込まれる前に、あるいは本発明の触媒のさらなる成分、特にゼオライト材料の不存在下で、調製された非晶質メソポーラス金属について測定した場合を言う。さらに、本願において用いられるように、「非晶質」という用語は、その材料が顕著な結晶性を示さないこと、すなわち、粉末Ｘ線回折によって分析された場合に、及び特に本願の実施例の部分に具体的に記載されているＸ線粉末回折法に従って分析された場合に、少なくとも部分的に結晶性の材料について観察されるようなその回折図においていかなる定義された反射をも示さないことをいう。
【００５７】
本発明の触媒は、非晶質メソポーラス金属および／または半金属酸化物およびゼオライト材料とを含有する複合材料に加えて、その中に含有され得る成分に関して特に制限はない。従って、本発明によれば、触媒が、上部に複合材料が提供される支持基材をさらに含むことが好ましく、ここで、非晶質メソポーラス金属および／または半金属酸化物およびゼオライトとを含む複合材料が被覆層として支持基材上に提供されることが特に好ましい。より好ましくは、複合材料は、支持基材上にウォッシュコート層として設けられる。
【００５８】
本発明の触媒において複合材料が好ましくはその上に提供される支持基材に関して、任意の適切な支持基材がこの効果に提供され得るように、特に制限は適用されない。特に、本発明の触媒に含まれてもよい基材の種類は、その形状に関しても、それを構成する材料に関しても制限されない。従って、本発明の触媒に好ましくは含まれる支持基材の形状に関して、それは、例えば、顆粒、ペレット、メッシュ、リング、球、円柱、中空円柱、モノリス並びにそれらの２種以上の混合物および組み合わせからなる群から選択されてよく、好ましくは支持基材はモノリスである。本発明によれば、支持基材が、好ましくはウォールフローモノリスまたはフロースルーモノリスである、好ましくはウォールフローモノリスである、ハニカムモノリスであることが特に好ましく、本発明によればウォールフローハニカムモノリスが特に好ましい。それとは無関係に、本発明の触媒に含まれる支持基材は、任意の適切な物質を含んでいても良く、好ましくは支持基材はセラミックおよび／または金属物質を含み、好ましくはセラミック物質を含む。好ましいセラミック物質の中でも、支持基材が、アルミナ、シリカ、ケイ酸塩、アルミノケイ酸塩、アルミノチタネート、炭化ケイ素、コージェライト、ムライト、ジルコニウム、スピネル、マグネシア、チタニア及びこれらの２種以上の混合物からなる群から、より好ましくはα−アルミナ、アルミノチタネート、炭化ケイ素、コージェライト、およびこれらの２種以上の混合物からなる群から、さらに好ましくはＡｌ２ＴｉＯ５、ＳｉＣ、コージエライトおよびこれらの２種以上の混合物からなる群から選択される１種以上のセラミック物質を含むことが特に好ましい。しかしながら、本発明によれば、支持基材がＳｉＣを含むことが特に好ましく、より好ましくは支持基材がＳｉＣからなる。
【００５９】
複合材料が支持基材上に提供される本発明の触媒の特定且つ好ましい実施形態によれば、基材上に提供され得る複合材料の量に関して原則的に特に制限はない。したがって、一例として、支持基基材上への非晶質メソポーラス金属および／または半金属酸化物およびゼオライト材料とを含む複合材料の装填量は、非被覆支持基材の総体積に基づいて０．０１〜１５ｇ／ｉｎ３の範囲のいずれかであり、好ましくは装填量は０．０５〜１０ｇ／ｉｎ３の範囲、より好ましくは０．１〜５ｇ／ｉｎ３、より好ましくは０．２〜４ｇ／ｉｎ３、さらに好ましくは０．４〜３．５ｇ／ｉｎ３、より好ましくは０．６〜３．３ｇ／ｉｎ３、より好ましくは０．８〜２．５ｇ／ｉｎ３、さらに好ましくは１〜２ｇ／ｉｎ３、さらに好ましくは１．２〜１．８ｇ／ｉｎ３である。本発明によれば、支持基材上への非骨格元素としての金属を含有するゼオライト材料の装填量は１．４〜１．６ｇ／ｉｎ３の範囲内であることが特に好ましい。
【００６０】
本発明の触媒中の非骨格元素として金属を含有するゼオライト材料に対する非晶質メソポーラス金属および／または半金属酸化物の質量比に関し、そのような質量比が任意の考えられる値を採用することができるよう、特に制限はない。したがって、例として、本発明の触媒中の非骨格元素として金属を含有するゼオライト材料に対する非晶質メソポーラス金属および／または半金属酸化物の質量比は、０．００１〜１のいずれかの範囲に含まれていてよく、好ましくは、非骨格元素として金属を含有するゼオライト材料に対する非晶質メソポーラス金属および／または半金属酸化物の質量比は、０．０１〜０．７５の範囲であり、より好ましくは０．０２５〜０．５の範囲であり、さらに好ましくは０．０５〜０．３５の範囲、さらに好ましくは０．０７５〜０．２５の範囲であり、より好ましくは０．１〜０．２の範囲であり、より好ましくは０．１２〜０．１６の範囲である。本発明によれば、本発明の触媒中の非骨格元素として金属を含有するゼオライト材料に対する非晶質メソポーラス金属および／または半金属酸化物の質量比は、０．１３〜０．１４の範囲内に含まれることが特に好ましい。しかしながら、代わりに、本発明によれば、非骨格元素として金属を含有するゼオライト材料に対する非晶質メソポーラス金属および／または半金属酸化物の質量比は、０．００１〜０．５の範囲内であることが好ましく、好ましくは０．００５〜０．２の範囲であり、より好ましくは０．０１〜０．１の範囲であり、さらに好ましくは０．０１５〜０．０８の範囲であり、さらに好ましくは０．０２〜０．０５の範囲であり、及びさらに好ましくは０．０２３〜０．０４の範囲である。代わりに、本発明によれば、本発明の触媒中の非骨格元素として金属を含有するゼオライト材料に対する非晶質メソポーラス金属および／または半金属酸化物の質量比は、０．０２５〜０．０３５の範囲に含まれるのが特に好ましい。
【００６１】
さらに、代わりに、本発明によれば、本発明による触媒が付加的に支持基材を含まず、むしろ本発明による触媒に含まれる複合材料の成形体として形成されることが好ましい。本発明の触媒が前述の代わりとなる好ましい実施形態に従ってとることができる形状に関して、本発明の触媒の複合材料が任意の考えられる形状を採用することができるように、特に制限は適用されない。しかしながら、本発明によれば、本発明の触媒中で成形体として形成される複合材料が、複合材料またはその前駆体の押出しによって得られることが好ましく、複合材料は押出物であることが特に好ましい。
【００６２】
本発明の触媒に含まれる非晶質メソポーラス金属および／または半金属酸化物に関して、原則として考えられる任意の非晶質メソポーラス金属および／または半金属酸化物が前記混合物に含まれてもよいという本発明によれば、特に制限はない。したがって、本発明の触媒を含む金属および／または半金属酸化物の金属および／または半金属元素は、非晶質メソポーラス金属および／または半金属酸化物を形成し得るという条件で、任意の適切な金属および／または半金属元素であってよい。したがって、原則として、金属および／または半金属は、任意の適切な金属および／または半金属元素であってよい。しかしながら、本発明によれば、金属または半金属が元素周期表の第２〜５族、第７〜９族、および第１１〜１４族から選択されることが好ましく、第２〜４族、第１３族、及び第１４族から選択されることが好ましい。しかしながら、本発明によれば、本発明の触媒は、非晶質メソポーラス金属酸化物を含むことが好ましく、より好ましくは、金属イオンは、Ｍｇ、Ａｌ、Ｇａ、Ｉｎ、Ｔｉ、Ｚｒ、Ｈｆ、Ｃｕ、Ｚｎ、Ｆｅ、Ｍｎ、Ｖ、Ｃｏ、およびそれらの２種以上の組み合わせからなる群から選択される金属のイオンであり 、好ましくは金属イオンは、Ａｌ、Ｇａ、Ｉｎ、Ｔｉ、Ｚｒ、Ｈｆ、およびそれらの２種以上の組み合わせからなる群から選択される金属のイオンであり、および好ましくはＡｌ、Ｇａ、Ｔｉ、Ｚｒ、およびそれらの２種以上の組み合わせからなる群から選択される。しかしながら、本発明によれば、本発明の触媒に含まれる好ましい非晶質メソポーラス金属酸化物は、Ａｌおよび／またはＺｒ、好ましくはＡｌの非晶質メソポーラス酸化物であることが特に好ましい。
【００６３】
非骨格元素として本発明の触媒のゼオライト材料中に含有される金属に関しては、それがゼオライト材料のマイクロ孔チャネル中に含有され得るという条件で、任意の適切な金属がこの効果のために使用され得る。したがって、例として、非骨格元素としてゼオライト材料に含まれる金属は、元素周期表の第３〜１２族の元素、およびそれらの２種以上の組み合わせからなる群から選択されてもよく、非骨格元素としてゼオライト材料に含まれる金属は、Ｐｔ、Ｐｄ、Ｒｈ、Ｉｒ、Ｒｕ、Ｃｕ、Ｃｏ、Ｃｒ、Ｍｎ、Ｎｉ、Ｆｅ、Ｖ、Ｎｂ、およびこれらの２種以上の組み合わせからなる群から選択されることが好ましく、およびより好ましくは、Ｃｕ、Ｃｏ、Ｃｒ、Ｎｉ、Ｆｅ、およびこれらの２種以上の組み合わせからなる群から選択される。本発明によれば、非骨格元素としてゼオライト材料に含まれる金属は、Ｃｕおよび／またはＦｅを、および好ましくはＣｕを含むことが特に好ましく、より好ましくはゼオライト材料は非骨格元素としてＣｕおよび／またはＦｅを、好ましくはＣｕを含む。
【００６４】
本発明の触媒の複合材料に含まれるゼオライト材料中に非骨格元素として含まれる金属の量に関しては、任意の適切な量をその中に含有させることができる。したがって、一例として、非骨格元素としてゼオライト材料中に含まれる金属の総量は、金属元素として計算して、か焼したゼオライト材料の１００質量％に対して０．１〜１５質量％の範囲であってよく、本発明の方法によれば、非骨格元素としてゼオライト材料中に含まれる金属の総量は、好ましくは０．３〜１２質量％の範囲であり、より好ましくは０．５〜１０質量％、より好ましくは０．８〜８質量％、より好ましくは１〜６質量％、さらに好ましくは１．３〜５質量％、さらに好ましくは１．５〜４．５質量％、より好ましくは１．８〜４質量％、さらに好ましくは２〜３．５質量％、さらに好ましくは２．３〜３．３質量％である。本発明の方法によれば、非骨格元素としてゼオライト材料中に含まれる金属の総量が２．５〜３質量％の範囲内であることが特に好ましい。
【００６５】
本発明の触媒に含まれるゼオライト材料それ自体に関しては、考えられるいかなるゼオライト材料もその中に含まれることができるという本発明によれば、制限はない。しかしながら、本発明によれば、ゼオライト材料の骨格がＹＯ２を含み、および好ましくはゼオライト材料の骨格がＹＯ２とＸ２Ｏ３を含み、Ｙが４価元素であり、Ｘが３価元素であることが好ましい。したがって、一例として、Ｙは、Ｓｉ、Ｓｎ、Ｔｉ、Ｚｒ、Ｇｅ、およびそれらの２種以上の組み合わせからなる群から選択されてもよく、Ｙは好ましくはＳｉおよび／またはＧｅを含み、およびより好ましくはＳｉを含む。本発明によれば、ＹがＳｉおよび／またはＧｅであることが特に好ましく、Ｙは好ましくはＳｉである。したがって、ゼオライト材料の骨格中に好ましくはＸ２Ｏ３として含まれる三価元素Ｘに関しても同じことがいえる。したがって、一例として、Ｘは、Ａｌ、Ｂ、Ｉｎ、Ｇａ、およびそれらの２種以上の組み合わせからなる群から選択されてもよく、Ｘは、好ましくはＡｌおよび／またはＧａを含み、より好ましくはＡｌを含む。しかしながら本発明によれば、ＸがＡｌおよび／またはＧｅであることが特に好ましく、ここでＸはＡｌであることがより好ましい。
【００６６】
本発明の触媒の複合材料に含まれるゼオライト材料の骨格がＹＯ２とＸ２Ｏ３の両方を含む本発明の特定且つ好ましい実施形態に関して、ＹＯ２とＸ２Ｏ３が含まれ得るモル比に関して特に制限はない。したがって、一例として、ゼオライト材料は、ＹＯ２：Ｘ２Ｏ３のモル比が５〜１００の範囲内で、好ましくはＹＯ２：Ｘ２Ｏ３のモル比が１０〜５０、より好ましくは２０〜３５の、及びさらに好ましくは２２〜３０の範囲内でＹＯ２及びＸ２Ｏ３を含んでよい。本発明によれば、本発明の触媒の複合材料が含まれるゼオライト材料の骨格がＹＯ２及びＸ２Ｏ３を含む場合、ＹＯ２：Ｘ２Ｏ３のモル比は２３〜２７の範囲であることが特に好ましい。
【００６７】
さらに、本発明の触媒の複合材料に含まれるゼオライト材料の骨格構造に関しても、ゼオライト材料が任意の種類の骨格構造を有することができ、特に制限はない。したがって、一例として、本発明の触媒の複合材料に含まれるゼオライト材料は、ＣＡＮ、ＡＥＩ、ＥＭＴ、ＳＡＶ、ＳＺＲ、ＫＦＩ、ＥＲＩ、ＯＦＦ、ＲＴＨ、ＧＭＥ、ＡＦＸ、ＳＦＷ、ＢＥＡ、ＣＨＡ、ＦＡＵ、ＦＥＲ、ＨＥＵ、ＬＥＶ、ＭＥＩ、ＭＥＬ、ＭＦＩ、又はＭＯＲ型の骨格構造を有することができ、好ましくは、本発明の触媒の複合材料に含まれるゼオライト材料は、ＡＥＩ、ＧＭＥ、ＢＥＡ、ＣＨＡ、ＦＡＵ、ＦＥＲ、ＨＥＵ、ＬＥＶ、ＭＥＩ、ＭＥＬ、ＭＦＩ、またはＭＯＲ型の、より好ましくはＡＥＩ、ＧＭＥ、ＣＨＡ、ＭＦＩ、ＢＥＡ、ＦＡＵ、またはＭＯＲ型の、及びより好ましくはＣＨＡ、ＡＥＩ、又はＢＥＡ型の骨格構造を有する。しかしながら、本発明によれば、本発明の触媒の複合材料に含まれるゼオライト材料は、ＣＨＡ型および／またはＡＥＩ型の骨格構造を有することが特に好ましく、より好ましくはゼオライト材料はＣＨＡ型の骨格構造を有する。
【００６８】
本発明によれば、本発明の触媒が、ＮＯＸを含有するガスを処理するためのシステムに、好ましくはＮＯＸを含有する排ガスを処理するためのシステムに含まれることが好ましい。本発明の触媒が排ガス処理システムに含まれる本発明の前記好ましい実施形態によれば、前記処理システムが、内燃機関と、内燃機関と流体連通する排ガス導管とを含むことがさらに好ましく、ここにおいて、触媒は排ガス導管内に存在する。本発明の触媒を含有することが好ましい排ガス処理システムに関しては、その排ガスがＮＯＸを含有することを条件として、その中に含有される内燃機関の種類に関して特に制限はない。しかしながら、本発明によれば、内燃機関が希薄燃焼機関、より好ましくはディーゼルエンジンであることが好ましい。
【００６９】
さらに、本発明は、内燃機関と、この内燃機関と流体連通している排ガス導管とを含む排ガス処理システム自体にも関する。ここにおいて、本願で規定された特定且つ好ましい実施形態の何れかに基づく本発明の触媒は排ガス導管に存在し、内燃機関は好ましくは希薄燃焼機関であり、さらに好ましくはディーゼルエンジンである。本発明の排ガス処理システムに関しては、その中に含まれていてもよい任意のさらなる構成要素に関しても特に制限はない。したがって、一例として、本発明の排ガス処理システムは、酸化触媒、リーンＮＯＸ吸蔵触媒、および／または触媒化すすフィルタをさらに含むことができる。酸化触媒、リーンＮＯＸ吸蔵触媒、および／または触媒化すすフィルタをさらに含む本発明の排ガス処理システムの前記好ましい実施形態によれば、排ガス処理システムの前記１種以上のさらなる構成要素は、原則として排ガス導管のどの部位に位置してもよく、特に、互いに独立して、本願で定義された特定且つ好ましい実施形態の何れかに基づく触媒の上流又は下流に位置しても良い。しかしながら、酸化触媒、リーンＮＯＸ吸蔵触媒、および／または触媒化すすフィルタは、本願において定義される特定且つ好ましい実施形態のいずれかによる本発明の触媒の上流に配置されることが好ましい。内燃機関がディーゼルエンジンであり、かつシステムが酸化触媒をさらに含む本発明の排ガス処理システムの特定且つ好ましい実施形態によれば、前記の場合に酸化触媒がディーゼル酸化触媒であることが好ましい。
【００７０】
触媒の製造方法および触媒それ自体に関することに加えて、本発明はさらに、
（１）ＮＯＸを含むガス流を供給する工程；
（２）（１）で供給されたガス流を、本願で定義されるような本発明の触媒の特定且つ好ましい実施形態のいずれかによる触媒と接触させる工程
を含む、ＮＯＸの選択接触還元方法に関する。
【００７１】
本発明の方法によれば、本発明の触媒と接触させることによって処理されるガス流が、ＮＯＸの選択接触還元のための１種以上の還元剤を含むことが好ましい。この効果のために、還元剤が本発明の方法によって提供された触媒条件下でＮＯＸを窒素ガスに還元することができることを条件として、任意の適切な還元剤または還元剤の組合せを使用することができる。しかしながら、本発明の方法によれば、尿素および／またはアンモニアが、使用される還元剤の中に含まれることが好ましく、尿素および／またはアンモニアが、好ましくはアンモニアが、本発明の方法における還元剤として使用されることがより好ましい。
【００７２】
したがって、本発明の方法によれば、ガス流が１種以上の還元剤をさらに含み、１種以上の還元剤が好ましくは尿素および／またはアンモニア、好ましくはアンモニアを含むことが好ましい。
【００７３】
ＮＯＸを含むガスに関して、それが任意の考えられる供給源から生じ得るように、該ガス流がどのように提供されるかに関して本発明による特別な制限はない。しかしながら、本発明によれば、ガス流が、内燃機関からの、好ましくは希薄燃焼条件下で運転する内燃機関から、及びより好ましくは希薄燃焼ガソリンエンジンまたはディーゼルエンジンからのＮＯＸ含有排ガス流を含むことが好ましい。
【００７４】
本発明によれば、代わりに、ガス流が１種以上の工業プロセスからの１種以上のＮＯＸ含有排ガスを含むことが好ましく、より好ましくはＮＯＸ含有排ガス流は、アジピン酸、硝酸、ヒドロキシルアミン誘導体、カプロラクタム、グリオキサール、メチル−グリオキサール、グリオキシル酸の製造方法において、あるいは窒素含有物質の燃焼方法において得られる１種以上の排ガス流を含む。ここで、ＮＯＸ含有排ガス流には、前記方法の２種以上からの排ガス流の混合物も含まれる。
【００７５】
最後に、本発明は、特に触媒作用の分野および／または排ガスの処理における、ＮＯＸの選択接触還元のための本発明の触媒の使用にも関し、前記排ガスの処理は工業用および自動車用の排ガスの処理を含む。しかしながら、本発明によれば、本願において定義される特定且つ好ましい実施形態のいずれかによる本発明の触媒が、ＮＯＸの選択接触還元のための触媒として、及び好ましくはＳＣＲによるＮＯＸ含有排ガスの処理において使用されることが好ましく、より好ましくは、本発明の触媒は工業又は自動車の排ガスの処理に使用される。本発明によれば、本出願において定義される特定且つ好ましい実施形態のいずれかによる本発明の触媒が自動車の排ガスの処理に使用されることが特に好ましい。
【００７６】
本発明はさらに、以下の、及び特定の好ましい実施形態によってさらに特徴づけられる。実施形態には、組み合わせ及びそれぞれの従属関係によって示される実施形態も含まれる。
【００７７】
１．触媒の製造方法であって、
（ｉ）元素周期表の第２〜５族、第７〜９族、および第１１〜１４族から、好ましくは第２〜４族、第１３族、及び第１４族から選択される金属または半金属のイオンを含む金属有機構造体材料、並びに少なくとも１種の少なくとも単座有機化合物、
非骨格元素としての金属を含有するゼオライト材料、
溶媒系、及び
任意にペースト剤
を含む混合物を調製する工程；
（ｉ．Ａ）（ｉ）で得られた混合物を均質化する工程であって、ここで混合物は溶媒系を含んでおり；
（ｉ．Ｂ）支持基材を提供する工程；
（ｉ．Ｃ）（ｉ．Ａ）で得られた均質化混合物で（ｉ．Ｂ）で提供された支持基材を被覆する工程；
（ｉ．Ｄ）任意に、（ｉ．Ｃ）で得られた被覆支持基材を乾燥させる工程；
（ｉ．Ｅ）（ｉ．Ｃ）または（ｉ．Ｄ）で得られた被覆支持基材をか焼する工程
を含み、
好ましくは、金属有機構造体材料が少なくとも１種の少なくとも二座の有機化合物を含む、触媒の製造方法。
【００７８】
２．（ｉ．Ｄ）における任意の乾燥が、５０〜２２０℃、好ましくは７０〜１８０℃、より好ましくは８０〜１５０℃、より好ましくは９０〜１３０℃、より好ましくは１００〜１２５℃、及びより好ましくは１１０〜１２０℃の範囲の温度で行われる、実施形態１に記載の製造方法。
【００７９】
３．（ｉｉ）におけるか焼が、３００〜７５０℃、より好ましくは３２５〜６５０℃、さらに好ましくは３５０〜６００℃、より好ましくは３７５〜５５０℃、さらに好ましくは４００〜５００℃、及びさらに好ましくは４２５〜４７５℃の範囲の温度で行われる、実施形態１または２に記載の製造方法。
【００８０】
４．溶媒系が、アルコール、水、２種以上のアルコールの混合物、及び水と１種以上のアルコールとの混合物からなる群から、好ましくは、（Ｃ１−Ｃ６）−アルコール、水、２種以上の（Ｃ１−Ｃ６）−アルコールの混合物、および水と１種以上の（Ｃ１−Ｃ６）−アルコールの混合物からなる群から、より好ましくは、（Ｃ１−Ｃ４）−アルコール、水、２種以上の（Ｃ１−Ｃ４）−アルコールの混合物、および水と１種以上の（Ｃ１−Ｃ４）−アルコールの混合物からなる群から、より好ましくは、メタノール、エタノール、ｎ−プロパノール、イソプロパノール、水、およびそれらの２種以上の混合物からなる群から、より好ましくは、メタノール、エタノール、水、およびそれらの２種以上の混合物からなる群から選択される１種以上の溶媒を含み、
ここで、より好ましくは溶媒系は水、好ましくは蒸留水を含み、より好ましくは溶媒系は水、好ましくは蒸留水からなる、実施形態１〜３の何れかに記載の製造方法。
【００８１】
５．（ｉ）で調製された混合物の固形分濃度が、金属有機構造体材料、非骨格元素としての金属を含むゼオライト材料、及び溶媒系の合計質量に基づいて１５〜５０質量％、好ましくは２０〜４０質量％、より好ましくは２５〜３５質量％、及びさらに好ましくは２８〜３０質量％の範囲である、実施形態１〜４の何れかに記載の製造方法。
【００８２】
６．（ｉ．Ａ）で均質化される（ｉ）で得られた混合物がペースト剤を含み、（ｉ）で調製された混合物の固形分濃度が、金属有機構造体材料、非骨格元素としての金属を含むゼオライト材料、及び溶媒系の合計質量に基づいて１０〜７０質量％、好ましくは２０〜５０質量％、より好ましくは３０〜４０質量％、およびさらに好ましくは３２〜３６質量％の範囲である、実施形態１〜４の何れかに記載の製造方法。
【００８３】
７．（ｉ．Ａ）における均質化が、撹拌（stirring）、混練、攪拌（agitating）、振動またはそれらの２種以上の組み合わせにより、好ましくは攪拌（stirring）および／または攪拌（agitating）により、およびさらに好ましくは攪拌（stirring）によって行われる、実施形態１〜６のいずれかに記載の製造方法。
【００８４】
８．（ｉ．Ｃ）の被覆がスプレーコーティングおよび／またはウォッシュコーティング、好ましくはウォッシュコーティングによって行われる、実施形態１から７のいずれかに記載の製造方法。
【００８５】
９．（ｉ．Ｃ）が、１回以上、好ましくは１〜５回、より好ましくは１〜４回、さらに好ましくは１〜３回、さらに好ましくは１または２回、より好ましくは１回繰り返される、実施形態１〜８のいずれかに記載の製造方法。
【００８６】
１０．支持基材が、顆粒、ペレット、メッシュ、リング、球、円柱、中空円柱、モノリス、並びにそれらの２種以上の混合物及び組み合わせからなる群から選択され、好ましくは支持基材はモノリスであり、より好ましくはハニカムモノリスであり、ここで、ハニカムモノリスは好ましくはウォールフローまたはフロースルーモノリス、好ましくはウォールフローモノリスである、実施形態１〜９の何れかに記載の製造方法。
【００８７】
１１．支持基材が、セラミックおよび／または金属物質を、好ましくはセラミック物質を含み、より好ましくはアルミナ、シリカ、ケイ酸塩、アルミノケイ酸塩、アルミノチタネート、炭化ケイ素、コージエライト、ムライト、ジルコニウム、スピネル、マグネシア、チタニアおよびそれらの２種以上の混合物からなる群から、より好ましくはα−アルミナ、アルミノチタネート、炭化ケイ素、コージエライトおよびそれらの２種以上の混合物からなる群から、より好ましくはＡｌ２ＴｉＯ５、ＳｉＣ、コージエライト、およびこれらの２種以上の混合物からなる群から選択される１種以上のセラミック物質を含み、ここで、より好ましくは支持基材がＳｉＣを含み、より好ましくは支持基材はＳｉＣからなる、実施形態１〜１０の何れかに記載の製造方法。
【００８８】
１２．支持基材上への非骨格元素としての金属を含有するゼオライト材料の装填量が、非被覆支持基材の総体積に基づいて０．０１〜１５ｇ／ｉｎ３、好ましくは０．０５〜１０ｇ／ｉｎ３、より好ましくは０．１〜５ｇ／ｉｎ３、より好ましくは０．２〜４ｇ／ｉｎ３、さらに好ましくは０．４〜３．５ｇ／ｉｎ３、さらに好ましくは０．６〜３ｇ／ｉｎ３、より好ましくは０．８〜２．５ｇ／ｉｎ３、さらに好ましくは１〜２ｇ／ｉｎ３、さらに好ましくは１．２〜１．８ｇ／ｉｎ３、およびさらに好ましくは１．４〜１．６ｇ／ｉｎ３の範囲である、実施形態１〜１１の何れかに記載の製造方法。
【００８９】
１３．触媒の製造方法であって、
（ｉ）元素周期表の第２〜５族、第７〜９族、および第１１〜１４族から、好ましくは第２〜４族、第１３族、および第１４族から選択される金属または半金属のイオンを含む金属有機構造体材料、ならびに少なくとも１種の少なくとも単座有機化合物、
非骨格元素として金属を含有するゼオライト材料、
任意に溶媒系、及び
任意にペースト剤
を含む混合物を調製する工程、
（ｉｉ）（ｉ）で得られた混合物をか焼する工程であって、好ましくは金属有機構造体材料が少なくとも１種の少なくとも二座の有機化合物を含む工程
を含む触媒の製造方法。
【００９０】
１４．さらに
（ｉ．ａ）（ｉｉ）でか焼する前に、（ｉ）で得られた混合物を均質化し成形する工程
を含む、実施形態１３に記載の製造方法。
【００９１】
１５．工程（ｉ．ａ）で得られた混合物の成形が押出しによって行われる、実施形態１４に記載の製造方法。
【００９２】
１６．さらに
（ｉ．ｂ）（ｉ）または（ｉ．ａ）で得られた混合物を乾燥する工程
を含む、実施形態１４〜１５のいずれかに記載の製造方法。
【００９３】
１７．（ｉ）が混練によって行われる、実施形態１４〜１６のいずれかに記載の製造方法。
【００９４】
１８．（ｉ．ｂ）の乾燥が、８０〜１６０℃、好ましくは１００〜１４０℃、より好ましくは１１０〜１３０℃の範囲の温度で行われる、実施形態１４〜１７のいずれかに記載の製造方法。
【００９５】
１９．（ｉ．ｂ）の乾燥が、１〜７時間、好ましくは４〜６時間、より好ましくは４．５〜５．５時間の範囲の時間で行なわれる、実施形態１４〜１８のいずれかに記載の製造方法。
【００９６】
２０．（ｉｉ）におけるか焼が、２５０〜７００℃、好ましくは４００〜６４０℃、より好ましくは４５０〜５９０℃、より好ましくは５２０〜５６０℃の範囲の温度で行われる、実施形態１４〜１９のいずれかに記載の製造方法。
【００９７】
２１．（ｉｉ）のか焼が、３〜７時間、好ましくは４〜６時間、より好ましくは４．５〜５．５時間の範囲の時間で行われる、実施形態１４〜２０のいずれかに記載の製造方法。
【００９８】
２２．混合物が溶媒系を含み、且つ（ｉ）で調製された混合物の固形分濃度が、金属有機構造体材料、非骨格元素としての金属を含むゼオライト材料、及び溶媒系の合計質量に基づいて２５〜７５質量％、好ましくは３０〜７０質量％、より好ましくは３５〜６５質量％、さらに好ましくは４０〜６０質量％、およびさらに好ましくは４５〜５５質量％の範囲である、実施形態１４〜２１の何れかに記載の製造方法。
【００９９】
２３．金属有機構造体材料中に含まれるイオンが、Ｍｇ、Ａｌ、Ｇａ、Ｉｎ、Ｔｉ、Ｚｒ、Ｈｆ、Ｃｕ、Ｚｎ、Ｆｅ、Ｍｎ、Ｖ、Ｃｏおよびそれらの２種以上の組み合わせからなる群から選択される、好ましくはＡｌ、Ｇａ、Ｉｎ、Ｔｉ、Ｚｒ、Ｈｆ、およびそれらの２種以上の組み合わせからなる群から選択される、好ましくはＡｌ、Ｇａ、Ｔｉ、Ｚｒ、およびそれらの２種以上の組み合わせからなる群から選択される金属のイオンであり、ここで、より好ましくは金属がＡｌ及び／又はＺｒ、好ましくはＡｌである、実施形態１〜２２の何れかに記載の製造方法。
【０１００】
２４．少なくとも単座の有機化合物が、単座の有機化合物、二座有機化合物、三座有機化合物、四座有機化合物、またはそれらの２種以上の混合物であり、
ここで、少なくとも単座の有機化合物は、好ましくはそれぞれ任意に少なくとも部分的に脱プロトン化されたイミダゾール、ジカルボン酸、トリカルボン酸、テトラカルボン酸、およびそれらの２種以上の混合物からなる群から選択され、
ここで、少なくとも単座の有機化合物は、より好ましくは、それぞれ任意に少なくとも部分的に脱プロトン化されたイミダゾール、アセチレンジカルボン酸、カンファージカルボン酸（camphordicarboxylic acid）、フマル酸、コハク酸、ベンゼンジカルボン酸、ナフタレンジカルボン酸、ビフェニルジカルボン酸、ピラジンジカルボン酸、ビピリジンジカルボン酸、ベンゼントリカルボン酸、ベンゼンテトラカルボン酸、アダマンタンテトラカルボン酸、ジヒドロキシテレフタル酸、およびそれらの２種以上の混合物からなる群から選択され、
ここで前記有機化合物は、より好ましくは、任意に少なくとも部分的に脱プロトン化されたフマル酸である、実施形態１〜２３の何れかに記載の製造方法。
【０１０１】
２５．非骨格元素としてゼオライト材料に含まれる金属が、元素周期表の第３族から第１２族の元素及びこれらの２種以上の組み合わせからなる群から選択され、ここで、非骨格元素としてゼオライト材料に含まれる金属が、Ｐｔ、Ｐｄ、Ｒｈ、Ｉｒ、Ｒｕ、Ｃｕ、Ｃｏ、Ｃｒ、Ｍｎ、Ｎｉ、Ｆｅ、Ｖ、Ｎｂ、及びこれらの２種以上の組み合わせからなる群から選択されることが好ましく、より好ましくはＣｕ、Ｃｏ、Ｃｒ、Ｎｉ、Ｆｅ、およびこれらの２種以上の組み合わせからなる群から選択され、より好ましくは、ゼオライト材料は、非骨格元素としてＣｕおよび／またはＦｅを含み、好ましくはＣｕを含む、実施形態１〜２４の何れかに記載の製造方法。
【０１０２】
２６．非骨格元素としてゼオライト材料中に含まれる金属の総量が、金属元素として計算して、か焼されたゼオライト材料の１００質量％に対して０．１〜１５質量％、好ましくは０．３〜１２質量％、より好ましくは０．５〜１０質量％、より好ましくは０．８〜８質量％、さらに好ましくは１〜６質量％、より好ましくは１．３〜５質量％、より好ましくは１．５〜４．５質量％、さらに好ましくは１．８〜４質量％、さらに好ましくは２〜３．５質量％、さらに好ましくは２．３〜３．３質量％、およびより好ましくは２．５〜３質量％の範囲である、実施形態２５に記載の製造方法。
【０１０３】
２７．ゼオライト材料に含まれる金属が、含浸および／またはイオン交換によって、好ましくはイオン交換によってゼオライト材料に導入されている、実施形態１〜２６の何れかに記載の製造方法。
【０１０４】
２８．前記ゼオライト材料がＹＯ２及び任意にＸ２Ｏ３を含み、Ｙが４価の元素であり、Ｘが３価の元素である、実施形態１〜２７のいずれかに記載の製造方法。
【０１０５】
２９． Ｙが、Ｓｉ、Ｓｎ、Ｔｉ、Ｚｒ、Ｇｅ、およびそれらの２種以上の組み合わせからなる群から選択され、Ｙが好ましくはＳｉおよび／またはＧｅであり、より好ましくはＳｉである、実施の形態２８に記載の製造方法。
【０１０６】
３０．Ｘが、Ａｌ、Ｂ、Ｉｎ、Ｇａ、およびそれらの２種以上の組み合わせからなる群から選択され、ここで、Ｘが好ましくはＡｌおよび／またはＧａであり、より好ましくはＡｌである、実施形態２８または２９に記載の製造方法。
【０１０７】
３１．ゼオライト材料がＹＯ２とＸ２Ｏ３を含み、ＹＯ２：Ｘ２Ｏ３のモル比が５〜１００、好ましくは１０〜５０、より好ましくは２０〜３５、より好ましくは２２〜３０、及びさらに好ましくは２３〜２７の範囲である、実施形態１〜３０のいずれかに記載の製造方法。 
【０１０８】
３２．ゼオライト材料が、ＣＡＮ、ＡＥＩ、ＥＭＴ、ＳＡＶ、ＳＺＲ、ＫＦＩ、ＥＲＩ、ＯＦＦ、ＲＴＨ、ＧＭＥ、ＡＦＸ、ＳＦＷ、ＢＥＡ、ＣＨＡ、ＦＡＵ、ＦＥＲ、ＨＥＵ、ＬＥＶ、ＭＥＩ、ＭＥＬ、ＭＦＩ、またはＭＯＲ型の、より好ましくはＡＥＩ、ＧＭＥ、ＢＥＡ、ＣＨＡ、ＦＡＵ、ＦＥＲ、ＨＥＵ、ＬＥＶ、ＭＥＩ、ＭＥＬ、ＭＦＩ、またはＭＯＲ型の、より好ましくはＡＥＩ、ＧＭＥ、ＣＨＡ、ＭＦＩ、ＢＥＡ、ＦＡＵ又はＭＯＲ型の、より好ましくはＣＨＡ、ＡＥＩ、またはＢＥＡ型の、より好ましくはＣＨＡおよび／またはＡＥＩ型の、好ましくはＣＨＡ型の骨格構造を有する、実施形態１〜３１のいずれかに記載の製造方法。
【０１０９】
３３．溶媒系が極性プロトン性溶媒、極性非プロトン性溶媒、またはそれらの混合物を含み、ここで、溶媒系が好ましくは水、アルコール、酸、ケトン、アルデヒド、エーテル、エステル、フェノール、Ｎ，Ｎ−ジメチルホルムアミド、ジメチルスルホキシド、およびそれらの２種以上の混合物からなる群から選択される化合物を含み、溶媒系がより好ましくは水、メタノール、エタノール、酢酸、Ｎ，Ｎ−ジメチルホルムアミド、ジメチルスルホキシド、およびそれらの２種以上の混合物からなる群から選択される化合物を含み、溶媒系がより好ましくは水または脱イオン水を含み、溶媒系がさらに好ましくは脱イオン水である、実施形態１〜３２のいずれかに記載の製造方法。
【０１１０】
３４．（ｉ）の混合物中の非骨格元素として金属を含有するゼオライト材料に対する、金属又は半金属の酸化物として計算される金属有機構造体材料の質量比が、０．００１〜１の範囲内、好ましくは０．０１〜０．７５の範囲内、より好ましくは０．０２５〜０．５の範囲内、より好ましくは０．０５〜０．３５の範囲内、より好ましくは０．０７５〜０．２５の範囲内、より好ましくは０．１〜０．２の範囲内、より好ましくは０．１２〜０．１６の範囲内、およびさらに好ましくは０．１３〜０．１４の範囲内である、実施形態１〜３３のいずれかに記載の製造方法。
【０１１１】
３５．（ｉ）の混合物中の非骨格元素として金属を含有するゼオライト材料に対する、金属又は半金属の酸化物として計算される金属有機構造体材料の質量比が、０．００１〜０．５の範囲、好ましくは０．００５〜０．２の範囲、より好ましくは０．０１〜０．１の範囲、より好ましくは０．０１５〜０．０８の範囲、さらに好ましくは０．０２〜０．０５の範囲内、より好ましくは０．０２３〜０．０４の範囲内、およびさらに好ましくは０．０２５〜０．０３５の範囲内である、実施形態１〜３３のいずれかに記載の製造方法。
【０１１２】
３６．ペースト剤が、好ましくはポリアルキレンオキシド、セルロース、デンプン、壁紙石膏、ポリアクリレート、ポリメタクリレート、ポリビニルアルコール、ポリビニルピロリドン、ポリイソブテン、ポリテトラヒドロフラン、およびそれらの２種以上の混合物からなる群から選択される有機高分子を含み、より好ましくはペースト剤がポリエチレングリコールを含む、実施形態１〜３５のいずれかに記載の製造方法。
【０１１３】
３７．金属有機構造体材料のペースト剤に対する質量比が、０．１〜２０、好ましくは１〜１５、より好ましくは１．５〜１４．５、さらに好ましくは２〜１２、より好ましくは２．５〜１０．５、より好ましくは３〜９、より好ましくは３．５〜８．５、より好ましくは４〜８、より好ましくは４．５〜７．５、より好ましくは５〜７、より好ましくは５．５〜６．５の範囲である、実施形態３６に記載の製造方法。
【０１１４】
３８．金属有機構造体材料と非骨格元素として金属を含有するゼオライト材料の合計質量のペースト剤に対する質量比が、３０〜１０、好ましくは２５〜１５、より好ましくは２２．５〜１７．５、さらに好ましくは２０．５〜１９．５の範囲である、実施形態３６又は３７に記載の方法。
【０１１５】
３９．実施形態１〜３８のいずれかに記載の製造方法によって得ることができる、および／または得られた触媒。
【０１１６】
４０．非晶質メソポーラス金属および／または半金属酸化物とゼオライト材料とを含む複合材料を含む触媒であって、ゼオライト材料が非骨格元素としての金属を含み、および触媒が好ましくは実施形態１〜３８の何れかに記載の製造方法によって得ることができる、及び／又は得られた触媒。
【０１１７】
４１．前記メソポーラス金属および／または半金属酸化物が、２ｎｍ〜５０ｎｍの範囲で測定された多孔度に基づいて、好ましくは３ｎｍから５０ｎｍの範囲で測定された多孔度に基づいて、３〜１０ｎｍの範囲の平均孔径を示し、ここで、好ましくは前記金属および／または半金属酸化物は、２ｎｍ〜５０ｎｍの範囲で測定された多孔度に基づいて、好ましくは３ｎｍから５０ｎｍの範囲で測定された多孔度に基づいて、３．５〜８ｎｍの、より好ましくは３．５〜６ｎｍの、より好ましくは３．５〜５ｎｍの、より好ましくは３．５〜４．５ｎｍの、およびさらに好ましくは３．８〜４．２ｎｍの範囲の平均孔径を示し、ここにおいて、前記平均孔径はＩＳＯ１５９０１−２：２００６に従って決定される、実施形態４０に記載の触媒。
【０１１８】
４２．触媒が、好ましくは被覆層として、より好ましくはウォッシュコート層として、複合材料が上部に提供される支持基材をさらに含む、実施形態４０または４１に記載の触媒。
【０１１９】
４３．支持基材が、顆粒、ペレット、メッシュ、リング、球、円柱、中空円柱、モノリス並びにそれらの２種以上の混合物および組み合わせからなる群から選択され、好ましくは支持基材はモノリス、より好ましくはハニカムモノリスであり、ハニカムモノリスは好ましくはウォールフローモノリスまたはフロースルーモノリス、好ましくはウォールフローモノリスである、実施形態４０〜４２のいずれかに記載の触媒。
【０１２０】
４４．支持基材が、セラミックおよび／または金属物質、好ましくはセラミック物質を含み、より好ましくはアルミナ、シリカ、ケイ酸塩、アルミノケイ酸塩、アルミノチタネート、炭化ケイ素、コージエライト、ムライト、ジルコニウム、スピネル、マグネシア、チタニアおよびそれらの２種以上の混合物からなる群から、より好ましくは、α−アルミナ、アルミノチタネート、炭化ケイ素、コージエライトおよびそれらの２種以上の混合物からなる群から、さらに好ましくはＡｌ２ＴｉＯ５、ＳｉＣ、コージエライト、およびこれらの２種以上の混合物からなる群から選択される１種以上のセラミック物質を含み、ここで、より好ましくは支持基材がＳｉＣを含み、さらに好ましくは支持基材がＳｉＣからなる、実施形態４０〜４３の何れかに記載の触媒。
【０１２１】
４５．支持基材上の非骨格元素としての金属を含有するゼオライト材料の装填量が、非被覆支持基材の全体積に基づいて、０．０１〜１５ｇ／ｉｎ３の、好ましくは０．０５〜１０ｇ／ｉｎ３の、より好ましくは０．１〜５ｇ／ｉｎ３の、より好ましくは０．２〜４ｇ／ｉｎ３の、さらに好ましくは０．４〜３．５ｇ／ｉｎ３の、さらに好ましくは０．６〜３ｇ／ｉｎ３の、より好ましくは０．８〜２．５ｇ／ｉｎ３の、さらに好ましくは１〜２ｇ／ｉｎ３の、さらに好ましくは１．２〜１．８ｇ／ｉｎ３の、およびさらに好ましくは１．４〜１．６ｇ／ｉｎ３の範囲である、実施形態４０〜４４の何れかに記載の触媒。
【０１２２】
４６．非骨格元素としての金属を含有するゼオライト材料に対する、非晶質メソポーラス金属および／または半金属酸化物の質量比が、０．００１〜１の範囲であり、好ましくは０．０１〜０．７５の範囲、より好ましくは０．０２５〜０．５の範囲、より好ましくは０．０５〜０．３５の範囲、より好ましくは０．０７５〜０．２５の範囲、さらに好ましくは０．１〜０．２の範囲、さらに好ましくは０．１２〜０．１６の範囲、およびさらに好ましくは０．１３〜０．１４の範囲である、実施形態４０〜４５の何れかに記載の触媒。
【０１２３】
４７．非骨格元素として金属を含有するゼオライト材料に対する、非晶質メソポーラス金属および／または半金属酸化物の質量比が、０．００１〜０．５の範囲、好ましくは０．００５〜０．２の範囲、より好ましくは０．０１〜０．１の範囲、より好ましくは０．０１５〜０．０８の範囲、さらに好ましくは０．０２〜０．０５の範囲、さらに好ましくは０．０２３〜０．０４の範囲、より好ましくは０．０２５〜０．０３５の範囲である、実施形態４０〜４５のいずれかに記載の触媒。
【０１２４】
４８．複合材料が成形体、好ましくは押出物である、実施形態４０〜４７のいずれかに記載の触媒。
【０１２５】
４９．非晶質メソポーラス金属および/または半金属酸化物の金属および／または半金属が、Ｍｇ、Ａｌ、Ｇａ、Ｉｎ、Ｔｉ、Ｚｒ、Ｈｆ、Ｃｕ、Ｚｎ、Ｆｅ、Ｍｎ、Ｖ、Ｃｏ、およびそれらの２種以上の組み合わせからなる群から、好ましくはＡｌ、Ｇａ、Ｉｎ、Ｔｉ、Ｚｒ、Ｈｆ、およびそれらの２種以上の組み合わせからなる群から、好ましくはＡｌ、Ｇａ、Ｔｉ、Ｚｒ、およびそれらの２種以上の組み合わせからなる群から選択され、より好ましくは金属がＡｌおよび／またはＺｌ、好ましくはＡｌである、実施形態４０〜４８の何れかに記載の触媒。
【０１２６】
５０．ゼオライト材料に含まれる非骨格元素としての金属が、元素の周期表の第３〜１２族の元素およびこれらの２種以上の組み合わせからなる群から選択され、ここで、非骨格元素としてゼオライト材料に含まれる金属は、好ましくはＰｔ、Ｐｄ、Ｒｈ、Ｉｒ、Ｒｕ、Ｃｕ、Ｃｏ、Ｃｒ、Ｍｎ、Ｎｉ、Ｆｅ、Ｖ、Ｎｂ、およびこれらの２種以上の組み合わせからなる群から、より好ましくはＣｕ、Ｃｏ、Ｃｒ、Ｎｉ、Ｆｅ、およびこれらの２種以上の組み合わせからなる群から選択され、ここで、より好ましくはゼオライト材料は非骨格元素としてＣｕおよび／またはＦｅを、好ましくはＣｕを含む、実施形態４０〜４９の何れかに記載の触媒。
【０１２７】
５１．ゼオライト材料中に非骨格元素として含まれる金属の総量が、金属元素として計算して、か焼されたゼオライト材料の１００質量％に基づいて０．１〜１５質量％の、好ましくは０．３〜１２質量％、より好ましくは０．５〜１０質量％、より好ましくは０．８〜８質量％、さらに好ましくは１〜６質量％、より好ましくは１．３〜５質量％、より好ましくは１．５〜４．５質量％、さらに好ましくは１．８〜４質量％、さらに好ましくは２〜３．５質量％、より好ましくは２．３〜３．３質量％、およびさらに好ましくは２．５〜３質量％の範囲である、実施形態４０〜５０の何れかに記載の触媒。
【０１２８】
５２．ゼオライト材料がＹＯ２を含み、及び任意にＸ２Ｏ３を含み、ここで、Ｙは四価元素であり、Ｘは三価元素である、実施形態５１に記載の触媒。
【０１２９】
５３．Ｙが、Ｓｉ、Ｓｎ、Ｔｉ、Ｚｒ、Ｇｅ、およびそれらの２種以上の組み合わせからなる群より選択され、ここでＹが好ましくはＳｉおよび／またはＧｅであり、より好ましくはＳｉである、実施形態５１または５２に記載の触媒。
【０１３０】
５４．Ｘが、Ａｌ、Ｂ、Ｉｎ、Ｇａ、およびそれらの２種以上の組み合わせからなる群より選択され、Ｘが好ましくはＡｌおよび／またはＧａであり、より好ましくはＡｌである、実施形態５１〜５３のいずれかに記載の触媒。
【０１３１】
５５．ゼオライト材料が、ＣＡＮ、ＡＥＩ、ＥＭＴ、ＳＡＶ、ＳＺＲ、ＫＦＩ、ＥＲＩ、ＯＦＦ、ＲＴＨ、ＧＭＥ、ＡＦＸ、ＳＦＷ、ＢＥＡ、ＣＨＡ、ＦＡＵ、ＦＥＲ、ＨＥＵ、ＬＥＶ、ＭＥＩ、ＭＥＬ、ＭＦＩ、またはＭＯＲ型の、好ましくはＡＥＩ、ＧＭＥ、ＢＥＡ、ＣＨＡ、ＦＡＵ、ＦＥＲ、ＨＥＵ、ＬＥＶ、ＭＥＩ、ＭＥＬ、ＭＦＩ、またはＭＯＲ型の、より好ましくはＡＥＩ、ＧＭＥ、ＣＨＡ、ＭＦＩ、ＢＥＡ、ＦＡＵ、またはＭＯＲ型の、より好ましくはＣＨＡ、ＡＥＩ、またはＢＥＡ型の、より好ましくはＣＨＡおよび／またはＡＥＩ型の、さらに好ましくはＣＨＡ型の骨格構造を有する、実施形態４０〜５４のいずれかに記載の触媒。
【０１３２】
５６．触媒が、内燃機関と該内燃機関に流体連通している排ガス導管とを含む排ガス処理システムに含まれ、ここで、前記触媒が排ガス導管内に存在しており、内燃機関が好ましくは希薄燃焼機関、及びより好ましくはディーゼルエンジンである、実施形態３９〜５５の何れかに記載の触媒。
【０１３３】
５７．内燃機関と、該内燃機関と流体連通する排ガス導管とを含み、実施形態３９〜５５のいずれかに記載の触媒が前記排ガス導管内に存在する、排ガス処理システムであって、
内燃機関が、好ましくは希薄燃焼機関、より好ましくはディーゼルエンジンである、排ガス処理システム。
【０１３４】
５８．前記排ガス処理システムが、酸化触媒、リーンＮＯＸ吸蔵触媒、および／または触媒化すすフィルタをさらに含み、前記酸化触媒、前記リーンＮＯＸ吸蔵触媒、および／または触媒化すすフィルタが、好ましくは実施形態３９〜５５のいずれかに記載の触媒の上流に配置され、ここで、酸化触媒が、内燃機関がディーゼルエンジンである場合にはディーゼル酸化触媒である、実施形態５７に記載の排ガス処理システム。
【０１３５】
５９．ＮＯＸの選択接触還元方法であって、
（１）ＮＯＸを含むガス流を供給する工程；
（２）（１）で提供されたガス流を実施形態３９〜５５のいずれかに記載の触媒と接触させる工程
を含むＮＯＸの選択接触還元方法。
【０１３６】
６０．ガス流が１種以上の還元剤をさらに含み、前記１種以上の還元剤が好ましくは尿素および／またはアンモニア、好ましくはアンモニアを含む、実施形態５９に記載の方法。
【０１３７】
６１．前記ガス流が、１種以上のＮＯＸ含有排ガス、好ましくは１種以上の工業プロセスからのＮＯＸ含有排ガスを含み、ここで、より好ましくは前記１種以上のＮＯＸ含有排ガス流が、アジピン酸、硝酸、ヒドロキシルアミン誘導体、カプロラクタム、グリオキサール、メチルグリオキサール、グリオキシル酸の製造方法で、又は窒素含有物質の燃焼方法で得られる１種以上の排ガス流を含み、前記方法の２種以上からの排ガス流の混合物を含む、実施形態５９または６０の方法。
【０１３８】
６２．前記ガス流が、内燃機関からの、好ましくは希薄燃焼条件下で作動する内燃機関からの、およびより好ましくは希薄燃焼ガソリンエンジンまたはディーゼルエンジンからのＮＯＸ含有排ガス流を含む、実施形態５９〜６１のいずれかに記載の方法。
【０１３９】
６３．実施形態３９〜５５の何れかに記載の触媒の触媒プロセスにおける使用方法であって、好ましくは触媒としての、より好ましくはＮＯＸの選択接触還元における、および好ましくは選択触媒還元によるＮＯＸ含有排ガスの処理における、使用方法。
【０１４０】
６４．実施形態３９〜５５のいずれかに記載の触媒の、排ガスの処理における、より好ましくは工業又は自動車の排ガスの処理における、及びより好ましくは自動車の排ガスの処理における、使用方法。
【０１４１】
図面の説明
図に示されているＸ線回折（ＸＲＤ）パターンは、それぞれＣｕ Ｋアルファ−１線を使用して測定された。それぞれの回折図において、横軸に回折角２θ（°）が示されており、強度は縦軸にプロットされている。
【０１４２】
図１ａは、参考例１から得られた非晶質メソポーラス酸化アルミニウムのＸ線回折パターンを示す。
【０１４３】
図１ｂは、参考例１から得られた非晶質メソポーラス酸化アルミニウムの７７Ｋでの窒素吸着分析（ＢＪＨ分析）の結果を示し、ｎｍでの細孔直径は横軸に沿って対数的に示され、ｃｍ３／ｇでの細孔容積は縦軸に沿ってプロットした。
【０１４４】
図２は、参考例２のか焼後の水熱合成から得られた結晶チャバザイト生成物のＸ線回折図を示しており、ここで、ＣＨＡ型骨格構造の線パターンが参考として回折図に含まれている。
【０１４５】
図３は、実施例６のコア試験に従って被覆フィルタ基材に対して行われた比較試験の結果を示し、ここで、％で表したＮＯｘ変換率レベルは縦軸に沿ってプロットされ、試験温度は横軸に沿って示される。
【実施例】
【０１４６】
参考例１：フマル酸アルミニウム金属有機構造体（ＭＯＦ）粉末の調製
米国特許第２０１２／００８２８６４Ａ１号の実施例６に記載されているように、フマル酸アルミニウムＭＯＦ粉末を調製した。次いで、得られた粉末を５４０℃へと７時間（１℃／分）、空気中（２００Ｎｌ／時）で加熱し、その温度で５時間粉末を保持することによりか焼した。
【０１４７】
図１ａに示す得られた粉末のＸ線回折パターンから分かるように、材料は完全に非晶質である。
【０１４８】
７７Ｋでの窒素吸着分析（ＢＪＨ分析）の結果が図１ｂに示されており、３〜５０ｎｍの範囲内で約４ｎｍの平均孔径を有する明確なメソ多孔度を示している。その材料は３７６ｍ２／ｇのＢＥＴ表面積を示す。
【０１４９】
参考例２：銅チャバザイトの調製
５１５．８ｇ（Ｈ２Ｏ中２０．１７質量％；０．４９モル）の水酸化アダマンチルトリメチルアンモニウムを１９６．５ｇ（１０．９２モル）の蒸留水に溶解し、これに２２４．３ｇの水酸化テトラメチルアンモニウム水溶液（Ｈ２Ｏ中２５質量％；０．６２モル）を加えた。そこにアルミニウムトリイソプロピレート９３．５ｇ（０．４６モル）を周囲温度で攪拌しながら添加した。次に、１９．０ｇの菱沸石種結晶（ＳｉＯ２に基づいて５質量％）を混合物に添加し、続いてこれを５分間撹拌した。最後に９５０．８ｇのコロイダルシリカ（Ｈ２Ｏ中Ｌｕｄｏｘ ＡＳ ４０：４０質量％；６．３４モル）をそれに添加し、次いで混合物を２０分間撹拌した。得られた混合物のｐＨは１３．６であった。次に混合物を撹拌している２．５Ｌオートクレーブ（４３０ｒｐｍ）に入れ、８時間かけて１７５℃の温度まで徐々に加熱し、その温度で２４時間保持した。得られた固形物を濾過し、蒸留水１０リットルで２５０μＳ／ｃｍ３未満の導電率まで洗浄した。次に粉末を１２０℃で一晩乾燥させ、続いて２℃／分の割合で６００℃まで徐々に加熱することによってか焼し、その温度で６時間保持して、３８４ｇの白色粉末を得た。
【０１５０】
生成物の元素分析より、０．１質量％未満の炭素、３．０質量％のＡｌ、０．１６質量％のＮａ、および４０質量％のＳｉとわかった。
【０１５１】
生成物は６３８ｍ２／ｇのＢＥＴ表面積を示した。
【０１５２】
結晶生成物のＸ線回折パターンを図２に示す。参照として回折図に含まれるＣＨＡ型骨格構造の線パターンとの比較から理解されるように、ＣＨＡ骨格構造を示す。
【０１５３】
次いで、１５０ｇのチャバザイト粉末を銅とイオン交換した。この目的のために、チャバザイト粉末を９７５．０ｇの蒸留水中の１．２ｇの酢酸の溶液中に分散させそして６０℃に加熱した。次いで、３１．２ｇの酢酸銅一水和物を攪拌しながら添加し、混合物を改めて６０℃に加熱し、攪拌下（２５０ｒｐｍ）で３時間その温度に保持した。次に固体を濾別し、２００μＳ／ｃｍ３未満の導電率まで蒸留水で洗浄し、その後それを１２０℃で１６時間乾燥して１５０．０ｇの青色粉末を得た。
【０１５４】
生成物の元素分析より、３．０質量％のＡｌ、２．８質量％のＣｕ、および３９質量％のＳｉとわかった。
【０１５５】
生成物は５３４ｍ２／ｇのＢＥＴ表面積を示した。
【０１５６】
比較例１：銅チャバザイトの成形
参考例２からの３０ｇの銅チャバザイトを１．５ｇのポリエチレンオキシド（Ａｌｋｏｘ  Ｅ−１６０、明星化学工業株式会社製）および３１ｇの蒸留水と混合し、得られた混合物を混練し、引き続き約１０バールの圧力で押出し、直径１．５ｍｍの紐を押し出した。次いで押出物を１時間かけて１２０℃に徐々に加熱し、次いでその温度で５時間保持し、続いて７時間で５４０℃に徐々に加熱し（１℃／分）、空気下で（２００Ｎｌ／ｈ）その温度で５時間か焼した。
【０１５７】
周囲温度に冷却した後、か焼した紐を次に長さ０．５〜１ｍｍの範囲のチップに分割した。
【０１５８】
得られた押出物材料は、２５のＳｉＯ２：Ａｌ２Ｏ３のモル比、およびか焼基準で（on calcined basis）ＣｕＯとして計算して３．８質量％の銅装填量を示した。さらに、水銀圧入法（Hg-porosimetrie）からそれぞれ得られるように、総侵入体積（total intrusion volume）は０．９１ｍｌ／ｇおよび総細孔面積（total pore area）は５．５ｍ２／ｇであると決定された。押出物材料は５５２ｍ２／ｇのＢＥＴ表面積および０．４２１ｇ／ｍｌの嵩密度を示した。
【０１５９】
実施例１：１５質量％のフマル酸アルミニウムＭＯＦを有する銅チャバザイトの成形
参考例２からの２５．５ｇの銅チャバザイトを１．５ｇのポリエチレンオキシド（Ａｌｋｏｘ  Ｅ−１６０、明星化学工業株式会社製）、４．５ｇの参考例１からのフマル酸アルミニウムＭＯＦ粉末、および３０ｇの蒸留水と混合し、得られた混合物を混練し、続いて約１０バールの圧力で押出して直径１．５ｍｍの紐を押し出した。押出物を次いで１時間かけて１２０℃に徐々に加熱し、次いでその温度で５時間保持し、続いて７時間で５４０℃に徐々に加熱し（１℃／分）、そしてその温度で空気下（２００Ｎｌ／ｈ）で５時間か焼した。
【０１６０】
周囲温度に冷却した後、か焼した紐を次に長さ０．５〜１ｍｍの範囲のチップに分割した。
【０１６１】
得られた押出物材料は、１３のＳｉＯ２：Ａｌ２Ｏ３のモル比、およびか焼基準でＣｕＯとして計算して３．３質量％の銅装填量を示した。さらに、水銀圧入法からそれぞれ得られるように、総侵入体積は１．１７ｍｌ／ｇおよび総細孔面積は１１ｍ２／ｇであると決定された。押出物材料は５３２ｍ２／ｇのＢＥＴ表面積および０．３７８ｇ／ｍｌの嵩密度を示した。
【０１６２】
実施例２：３０質量％のフマル酸アルミニウムＭＯＦを有する銅チャバザイトの成形
参考例２からの２１ｇの銅チャバザイトを１．５ｇのポリエチレンオキシド（Ａｌｋｏｘ  Ｅ−１６０、明星化学工業株式会社製）、９ｇの参考例１からのフマル酸アルミニウムＭＯＦ粉末、および３２ｇの蒸留水と混合し、得られた混合物を混練し、次いで約１０バールの圧力で押し出して直径１．５ｍｍの紐を押し出した。次いで押出し物を１時間かけて１２０℃に徐々に加熱し、次いでその温度で５時間保持し、続いて７時間で５４０℃へと徐々に加熱し（１℃／分）、そして空気下（２００Ｎｌ／ｈ）で５時間の範囲の時間の温度で焼成した。
【０１６３】
周囲温度に冷却した後、次いでか焼した紐を長さ０．５〜１ｍｍの範囲のチップに分割した。
【０１６４】
得られた押出物材料は、７のＳｉＯ２：Ａｌ２Ｏ３のモル比およびか焼基準でＣｕＯとして計算して３．０質量％の銅装填量を示した。さらに、水銀圧入法からそれぞれ得られるように、総侵入体積は１．１３ｍｌ／ｇおよび総細孔面積は２２ｍ２／ｇであると決定された。押出物材料は４９７ｍ２／ｇのＢＥＴ表面積および０．３７５ｇ／ｍｌの嵩密度を示した。
【０１６５】
実施例３：５０質量％のフマル酸アルミニウムＭＯＦを有する銅チャバザイトの成形
参考例２からの１３ｇの銅チャバザイトを１．３ｇのポリエチレンオキシド（Ａｌｋｏｘ  Ｅ−１６０、明星化学工業株式会社製）、１３ｇの参考例１からのフマル酸アルミニウムＭＯＦ粉末、および２７ｇの蒸留水と混合し、得られた混合物を混練し、続いて約１０バールの圧力で押出して直径１．５ｍｍの紐を押出した。押出物を次いで１時間かけて１２０℃に徐々に加熱し、次いでその温度で５時間保持し、続いて７時間で５４０℃に徐々に加熱し（１℃／分）、そしてその温度で空気下（２００Ｎｌ／ｈ）で５時間か焼した。
【０１６６】
周囲温度に冷却した後、続いてか焼した紐を長さ０．５〜１ｍｍの範囲のチップに分割した。
【０１６７】
得られた押出物材料は、４のＳｉＯ２：Ａｌ２Ｏ３のモル比、およびか焼基準でＣｕＯとして計算して２．８質量％の銅装填量を示した。さらに、水銀圧入法からそれぞれ得られるように、総侵入体積は１．３５ｍｌ／ｇおよび総細孔面積は３９ｍ２／ｇであると決定された。押出物材料は４７０ｍ２／ｇのＢＥＴ表面積および０．３３１ｇ／ｍｌの嵩密度を示した。
【０１６８】
比較例２：ＷＯ２０１５／１８５６２５Ａ２に従って合成された銅チャバザイトの成形
ＷＯ２０１５／１８５６２５Ａ１の実施例３に従って得られた３０ｇの銅チャバザイトを、１．５ｇのポリエチレンオキシド（Ａｌｋｏｘ  Ｅ−１６０、明星化学工業株式会社製）および２９ｇの蒸留水と混合し、得られた混合物を混練し、続いて約１０バールの圧力で押出して直径１．５ｍｍの紐を押出した。次いで、押出物を１時間かけて１２０℃に徐々に加熱し、次いでその温度で５時間保持し、続いて７時間で５４０℃に徐々に加熱し（１℃／分）、そしてその温度で空気下（２００Ｎｌ／ｈ）で５時間か焼した。
【０１６９】
周囲温度に冷却した後、か焼した紐を次に長さ０．５〜１ｍｍの範囲のチップに分割した。
【０１７０】
得られた押出物材料は、２４のＳｉＯ２：Ａｌ２Ｏ３のモル比、およびか焼基準でＣｕＯとして計算して３．１質量％の銅装填量を示した。さらに、水銀圧入法からそれぞれ得られるように、総侵入体積は０．７３ｍｌ／ｇおよび総細孔面積は１２ｍ２／ｇであると決定された。押出物材料は５８６ｍ２／ｇのＢＥＴ表面積および０．４５０ｇ／ｍｌの嵩密度を示した。
【０１７１】
参考例３：フマル酸ジルコニウム金属有機構造体（ＭＯＦ）粉末の調製
フマル酸ジルコニウムＭＯＦは、ＷＯ２０１５／１２７０３３Ａの段落［００２０８］（ＭＯＦ−８０１−Ｐ）に記載の手順に従って得た。
【０１７２】
実施例４：ＷＯ２０１５／１８５６２５Ａ２に従って３０質量％のフマル酸ジルコニウムＭＯＦを用いて合成した銅チャバザイトの成形
ＷＯ２０１５／１８５６２５Ａ１の実施例３に従って得られた２１ｇの銅チャバザイトを１．５ｇのポリエチレンオキシド（Ａｌｋｏｘ  Ｅ−１６０、明星化学工業株式会社製）、参考例３に従って得られた９ｇのフマル酸ジルコニウムＭＯＦ、及び２２ｇの蒸留水と混合し、得られた混合物を混練し、続いて約１０バールの圧力で押出して直径１．５ｍｍの紐を押出した。次いで押出物を１時間かけて１２０℃に徐々に加熱し、次いでその温度で５時間保持し、続いて７時間で５４０℃に徐々に加熱し（１℃／分）、次いで空気下（２００Ｎｌ／ｈ）でその温度で５時間か焼した。
【０１７３】
周囲温度に冷却した後、か焼した紐を次に長さ０．５〜１ｍｍの範囲のチップに分割した。
【０１７４】
得られた押出物材料は、２４のＳｉＯ２：Ａｌ２Ｏ３のモル比、およびか焼基準でＣｕＯとして計算して２．６質量％の銅充填量、およびか焼基準で２０質量％のＺｒＯ２の含有量を示した。さらに、水銀圧入法からそれぞれ得られるように、総侵入体積は０．８２ｍｌ／ｇおよび総細孔面積は１５ｍ２／ｇであると決定された。押出物材料は４８７ｍ２／ｇのＢＥＴ表面積および０．４１３ｇ／ｍｌの嵩密度を示した。
【０１７５】
実施例６：選択接触還元（ＳＣＲ）試験
粉体テスト
触媒試験の前に、触媒試料を、高さ５００ｍｍおよび内径１８ｍｍの厚さ１ｍｍの鋼管（Ｂｕｈｌｍａｎｎ Ｇｒｏｕｐからのグレード１．４８４１）からなるエージング反応器中でエージングした。管状金属マントに基づく炉を使用して反応器を目標反応温度に加熱し、これを試料の位置で内部熱電対によって監視した。飽和器を介して調製された量の水を加熱することによってガス流を水で飽和させた。水飽和ガス流を、底部から上部へと反応器を通過させた。実施例１〜４及び比較例１及び２に記載されたように形成された押出物を、管状炉において、１０％Ｈ２Ｏ、１０％Ｏ２、残部Ｎ２を有する１２，５００ｈ −１の空間速度のガス流中で６時間、８５０℃で水熱的にエージングさせた。
【０１７６】
次いで、エージングした触媒試料を次の反応器装置を使用してＮＯＸ活性の選択接触還元について評価した：反応器は高さ５００ｍｍおよび内径１８ｍｍの厚さ１ｍｍの石英管からなる。電気分割管炉を使用して反応器を目標反応温度に加熱し、これをサンプルの位置で内部４点熱電対によって監視した。実施例１〜４ならびに比較例１および２からのそれぞれエージングした試料２ｇを反応器に入れ、試料の各端部でシリカウールの栓で固定した。試料の質量は、空の反応器容量を不活性シリカ系材料（Ｃｅｒａｍｔｅｋ ＡＧ−製品番号１．０８０００１．０１．００．００；０．５〜１ｍｍ、試料の底部に７６ｇ、試料の上部に９０ｇ）で満たすことによって制御する。５００ｐｐｍのＮＯ、５００ｐｐｍのＮＨ３、１０％のＯ２、５％のＨ２Ｏおよび残部のＨｅを含有する入口ガス混合物を形成した。スタティックミキサーで残りのガスと混合する前に、鋼製プレスチーマー（Ｂｕｈｌｍａｎｎ製のグレード１．４５４１、内径６ｍｍおよび長さ９００ｍｍの寸法）を通して１５０℃で制御された量の水を加熱することによって蒸気を調製した。次に、このガス混合物を２５０℃に設定した予熱器およびスタティックミキサーに通してからＳＣＲ反応器に導入した。
【０１７７】
ＦＴＩＲ分光計を用い、出口でのＮＯＸ、ＮＨ３およびＮ２Ｏ濃度を測定することにより、ＤｅＮＯＸ活性を定常状態条件下で測定した。試料を、２００、３００、４５０、６００℃の反応温度及び４００ Ｌ／ｈの入口ガス流でテストした。次いで、ＮＯ変換率（％）を、（［ＮＯ入口濃度（ｐｐｍ）−ＮＯ出口濃度（ｐｐｍ）］／ＮＯ入口濃度（ｐｐｍ））×１００として計算した。 Ｎ２Ｏ製造も、ｐｐｍ単位の濃度として記録した。触媒試験実験からの結果を以下の表１に示す。
【０１７８】
【表１】
2019525827.tif 000003
【０１７９】
従って、表１に示した結果から分かるように、いくつかの例では、本発明による触媒は、比較例よりも幾分低いＮＯＸ変換活性を示す。様々な量の酸化アルミニウムの存在のために、またはその中の酸化ジルコニウムの存在のために、それぞれ、酸化物それ自体はこの反応におけるいかなる触媒活性も示さないのである程度まで触媒活性を希釈させる。しかしながら、驚くべきことに、金属酸化物とゼオライト材料との間の本発明のサンプルにおいて強い相乗効果が観察される。かくして、実施例１および２による触媒は、試験された全ての温度において、金属酸化物を含まない比較例１と比較して優れた変換活性を示すことが全く予想外に見出された。さらに驚くべきことに、より高い変換温度、特に６００℃では、本発明の試料の全てが、同じゼオライト材料を含有するが金属酸化物を含まないそれぞれの比較例と比較して、ＮＯＸの選択接触還元において明らかに優れた結果を示すことがわかった。
【０１８０】
コアテスト
本発明の触媒で被覆されたフィルタ基材に対して行われたコア試験のために、比較例２に従って得られたＣｕ交換ゼオライトの試料を、均質な混合物が得られるまで連続的な撹拌下で蒸留水と混合し、続いて粉砕した。次に、参考例１からのフマル酸アルミニウムＭＯＦのスラリーを４〜６μｍのＤ９０の範囲に予備粉砕し、続いて予備粉砕したゼオライトスラリーと混合して、３質量％のアルミナ装填量に相当する、１０質量％のフマル酸アルミニウムを含有する最終スラリーを得た。次いで、スラリーを、２回の浸漬の間に乾燥工程を含む浸漬によって高多孔度ＳｉＣフィルタ（１．５”×５．５４”）上に被覆し、次いで４５０℃で被覆した基材のか焼を行った。比較のために、フマル酸アルミニウムＭＯＦを使用せずにこの手順を繰り返した。Ｃｕ−ＣＨＡ含有コアについてのウォッシュコート装填量は２ｇ／ｉｎ３として得られ、Ｃｕ−ＣＨＡ／Ａｌ２Ｏ３含有コアについては１．９ｇ／ｉｎ３として得られた。
【０１８１】
次いで、性能評価の前に、被覆したフィルタ試料を８００℃で水熱的（２０％Ｏ２および１０％蒸気）にオーブン中で１６時間エージングした。目標エージング温度への上昇段階は４時間続いた。
【０１８２】
ライトオフ（定常状態）ＤｅＮＯＸ評価のために、１００，０００ｈ−１の流速でＮＯ（４５０ｐｐｍ）およびＮＨ３（６５０ｐｐｍ）の供給ガス組成を用いたＮＯのみのＳＣＲ試験を用いて被覆コアを評価した。触媒試験の結果を図３に示す。従って、結果から分かるように、コア試料で実施した試験は、本発明の複合材料は低い温度で同等の結果を示し、且つ予想外にもより高い温度で実質的に向上したＳＣＲ性能をもたらすという、粉末試料で観察された驚くべき効果を確認した。
【０１８３】
したがって、本発明によれば、特定の金属酸化物の、特にそれ自体ではＮＯＸのＳＣＲ活性ゼオライト材料での選択接触還元を触媒しないメソポーラス金属酸化物の、ゼオライト材料との組合せが、複合材料が特に高温で顕著であるＮＯＸの改善された変換レベル示すという観点で、強い相乗効果をもたらすことが全く予想外なことに見出された。さらに、全く予想外なことに、前記効果は厳しいエージングレジメン（aging regimen）を施された触媒複合材料で、ＮＯＸの選択接触還元の高い活性自体についてだけでなく、触媒のエージング抵抗性についてもまた、高度に改善された触媒を提供し得るように、観察され得ることが見出された。
【図１ａ】
2019525827.tif 000004
【図１ｂ】
2019525827.tif 000005
【図２】
2019525827.tif 000006
【図３】
2019525827.tif 000007
【国際調査報告】
2019525827.tif 000008
2019525827.tif 000009
2019525827.tif 000010